(57)【要約】感圧接着剤物品および方法、特に皮膚または類似の繊細な表面に接着させる際に好ましくは用いるための伸張除去性接着剤物品。好ましくは、物品の伸張除去性は、伸張除去性感圧接着剤の選択の結果として生じる。物品および方法の一実施形態において、接着剤と裏地は、除去する時に離層する。物品および方法のもう一つの実施形態において、裏地は、裏地の中心位置に位置する既定タブを含む。
2004519291.tif 000002
【特許請求の範囲】
【請求項１】
裏地と前記裏地上に配置された伸張除去性感圧接着剤層とを含む、皮膚に接着した医療物品を提供する工程と；
前記裏地から前記接着剤層を離層するとともに前記皮膚から前記医療物品を除去するのに十分な量で前記医療物品を伸張する工程と；
を含む皮膚から医療物品を除去する方法。
【請求項２】
前記医療物品を伸張する工程が、前記医療物品を接着している前記皮膚の平面に実質的に平行な方向に前記医療物品を伸張することを含む請求項１に記載の方法。
【請求項３】
前記裏地および接着剤層が、前記接着剤層の伸張性が同じ張力下で前記裏地の伸張性より大きいように選択される請求項１に記載の方法。
【請求項４】
前記接着剤層の破断点伸張性が少なくとも約３００％である請求項３に記載の方法。
【請求項５】
前記接着剤層の破断点伸張性は約８００％以下である請求項４に記載の方法。
【請求項６】
前記接着剤層の破断点伸張性が裏地の伸張性より少なくとも約１０％大きい請求項３に記載の方法。
【請求項７】
前記接着剤層がポリ（メタ）アクリレートを含む請求項１に記載の方法。
【請求項８】
前記接着剤層が強化接着剤を含む請求項１に記載の方法。
【請求項９】
前記接着剤層が繊維質強化材料を含む請求項８に記載の方法。
【請求項１０】
前記接着剤層が、感圧接着剤マトリックス；および
前記感圧接着剤マトリックス内の繊維質強化材料を含み；
前記接着剤層が、降伏強度および引張強度を有し、その際、引張強度が約０．７ＭＰａ以上および降伏強度が少なくとも約１５０％である請求項９に記載の方法。
【請求項１１】
前記感圧接着剤マトリックスが、イソオクチルアクリレート、２−エチルヘキシルアクリレートおよびｎ−ブチルアクリレートから選択された少なくとも一種のアルキルエステルモノマーと、アクリル酸およびアクリルアミドから選択された少なくとも一種のコモノマーから誘導されたポリマーを含む請求項１０に記載の方法。
【請求項１２】
前記接着剤層がＡ−Ｂ−Ａブロックコポリマーを含む請求項１に記載の方法。
【請求項１３】
前記医療物品が、創傷包帯、外科用包帯、医療テープ、スポーツ用テープまたは外科用ドレープの形態をとる請求項１に記載の方法。
【請求項１４】
前記医療物品が、センサー、電極またはストーマ装具の形態をとる請求項１に記載の方法。
【請求項１５】
裏地と前記裏地上に配置された伸張除去性感圧接着剤層とを含む、皮膚に接着した医療物品を提供する工程であって、
前記裏地および接着剤層が、前記接着剤層の伸張性が同じ張力下で前記裏地の伸張性より大きいように選択され；
前記伸張除去性接着剤層が、
感圧接着剤マトリックス；および
前記感圧接着剤マトリックス内の繊維質強化材料を含み、
さらに前記接着剤層が、降伏強度および引張強度を有し、その際、引張強度が約０．７ＭＰａ以上および降伏強度が少なくとも約１５０％である工程と；
前記裏地から前記接着剤層を離層するとともに前記皮膚から前記医療物品を除去するのに十分な量で前記医療物品を伸張する工程と；
を含む皮膚から医療物品を除去する方法。
【請求項１６】
裏地と前記裏地上に配置された伸張除去性感圧接着剤層とを含む、皮膚に接着した医療物品を提供する工程であって、
前記裏地および接着剤層が、前記接着剤層の伸張性が同じ張力下で前記裏地の伸張性より大きいように選択され；
前記伸張除去性接着剤層が、
イソオクチルアクリレート、２−エチルヘキシルアクリレートおよびｎ−ブチルアクリレートから選択された少なくとも一種のアルキルエステルモノマーと、アクリル酸およびアクリルアミドから選択された少なくとも一種のコモノマーから誘導されたポリマーを含む感圧接着剤マトリックス；および
前記感圧接着剤マトリックス内の繊維質強化材料を含み；
さらに前記接着剤層が、降伏強度および引張強度を有し、その際、引張強度が約０．７ＭＰａ以上および降伏強度が少なくとも約１５０％である工程と；
前記裏地から前記接着剤層を離層するとともに前記皮膚から前記医療物品を除去するのに十分に、前記医療物品が接着されている前記皮膚に関する方向に前記医療物品を伸張する工程と；
を含む皮膚から医療物品を除去する方法。
【請求項１７】
裏地と前記裏地上に配置された伸張除去性感圧接着剤層とを含む医療物品であって、前記裏地および前記接着剤層が、前記接着剤層の伸張性が同じ張力下で前記裏地の伸張性より大きいように選択され、前記接着剤層および裏地が皮膚から除去される時に離層する医療物品。
【請求項１８】
前記接着剤層の破断点伸張性が少なくとも約３００％である請求項１７に記載の医療物品。
【請求項１９】
前記接着剤層の破断点伸張性が裏地の伸張性より少なくとも約１０％大きい請求項１７に記載の医療物品。
【請求項２０】
前記接着剤層および裏地が分離相を形成する請求項１７に記載の医療物品。
【請求項２１】
前記接着剤層がポリ（メタ）アクリレートを含む請求項１７に記載の医療物品。
【請求項２２】
前記接着剤層が繊維質強化材料を含む請求項１７に記載の医療物品。
【請求項２３】
前記接着剤層が、
感圧接着剤マトリックス；および
前記感圧接着剤マトリックス内の繊維質強化材料を含み；
前記接着剤層が、降伏強度および引張強度を有し、その際、引張強度が約０．７ＭＰａ以上および降伏強度が少なくとも約１５０％である請求項２２に記載の医療物品。
【請求項２４】
前記感圧接着剤マトリックスが、イソオクチルアクリレート、２−エチルヘキシルアクリレートおよびｎ−ブチルアクリレートから選択された少なくとも一種のアルキルエステルモノマーと、アクリル酸およびアクリルアミドから選択された少なくとも一種のコモノマーから誘導されたポリマーを含む請求項２３に記載の医療物品。
【請求項２５】
前記接着剤層がＡ−Ｂ−Ａブロックコポリマーを含む請求項１７に記載の医療物品。
【請求項２６】
前記裏地は溶融ブロー繊維を含む請求項１７に記載の医療物品。
【請求項２７】
創傷包帯、外科用包帯、医療テープ、スポーツ用テープまたは外科用ドレープの形態をとる請求項１７に記載の医療物品。
【請求項２８】
センサー、電極またはストーマ装具の形態をとる請求項１７に記載の医療物品。
【請求項２９】
裏地を提供する工程と；
前記裏地上に配置された伸張除去性感圧接着剤層の伸張性が同じ張力下で前記裏地の伸張性より大きいように前記接着剤層を選択する工程と；
皮膚から除去される時に前記接着剤層および裏地が離層することを可能にする温度および圧力の条件下で前記裏地および感圧接着剤層を互いに貼合せる工程と；
を含む医療物品を製造する方法。
【請求項３０】
既定タブ付き裏地および前記タブの表面とは反対側の裏地の主表面上に配置された感圧接着剤を含む物品であって、前記既定タブが前記裏地の中心部分に位置する伸張除去性接着剤物品。
【請求項３１】
前記感圧接着剤が伸張除去性感圧接着剤である請求項３０に記載の物品。
【請求項３２】
前記裏地および接着剤層が、前記接着剤層の伸張性が同じ張力下で前記裏地の伸張性より大きいように選択される請求項３０に記載の物品。
【請求項３３】
前記接着剤層の破断点伸張性が少なくとも約３００％である請求項３２に記載の物品。
【請求項３４】
前記接着剤層の破断点伸張性が約８００％以下である請求項３２に記載の物品。
【請求項３５】
前記接着剤層の破断点伸張性が前記裏地の伸張性より少なくとも約１０％大きい請求項３２に記載の物品。
【請求項３６】
前記接着剤層がポリ（メタ）アクリレートを含む請求項３０に記載の物品。
【請求項３７】
前記接着剤層が強化接着剤を含む請求項３０に記載の物品。
【請求項３８】
前記接着剤層が繊維質強化材料を含む請求項３７に記載の物品。
【請求項３９】
前記接着剤層が、
感圧接着剤マトリックス；および
前記感圧接着剤マトリックス内の繊維質強化材料を含み；
前記接着剤層が、降伏強度および引張強度を有し、その際、引張強度が約０．７ＭＰａ以上および降伏強度が少なくとも約１５０％である請求項３８に記載の物品。
【請求項４０】
前記感圧接着剤マトリックスが、イソオクチルアクリレート、２−エチルヘキシルアクリレートおよびｎ−ブチルアクリレートから選択された少なくとも一種のアルキルエステルモノマーと、アクリル酸およびアクリルアミドから選択された少なくとも一種のコモノマーから誘導されたポリマーを含む請求項３９に記載の物品。
【請求項４１】
前記接着剤層がＡ−Ｂ−Ａブロックコポリマーを含む請求項３０に記載の物品。
【請求項４２】
前記タブが前記裏地の一部および前記接着剤層の一部を構成する請求項３０に記載の物品。
【請求項４３】
裏地は二個の部材を含む請求項３０に記載の物品。
【請求項４４】
前記二個の裏地部材が重なる請求項４３に記載の物品。
【請求項４５】
前記各裏地部材が露出接着剤のない端を含み、さらに露出接着剤のない両端は前記既定タブを形成する請求項４３に記載の物品。
【請求項４６】
医療物品である請求項３０に記載の物品。
【請求項４７】
創傷包帯、外科用包帯、医療テープ、スポーツ用テープまたは外科用ドレープの形態をとる請求項４６に記載の物品。
【請求項４８】
センサー、電極またはストーマ装具の形態をとる請求項４６に記載の物品。
【請求項４９】
既定タブ付き裏地および前記裏地上に配置された伸張除去性感圧接着剤層を含む伸張除去性接着剤物品であって、前記既定タブが前記裏地の中心部分に位置し、さらに前記裏地および接着剤層が、前記接着剤層の伸張性が同じ張力下で前記裏地の伸張性より大きいように選択される伸張除去性接着剤物品。
【請求項５０】
既定タブ付き裏地および前記裏地上に配置された伸張除去性感圧接着剤層を含む伸張除去性接着剤物品であって、
前記既定タブが前記裏地の中心部分に位置し；
前記裏地および接着剤層が、前記接着剤層の伸張性が同じ張力下で前記裏地の伸張性より大きいように選択され；
前記接着剤層が、
感圧接着剤マトリックス；および
前記感圧接着剤マトリックス内の繊維質強化材料を含み；
前記接着剤層が、降伏強度および引張強度を有し、その際、引張強度が約０．７ＭＰａ以上および降伏強度が少なくとも約１５０％である伸張除去性接着剤物品。
【請求項５１】
表面に接着した伸張除去性接着剤物品を提供する工程であって、
前記物品が既定タブ付き裏地および前記裏地上に配置された感圧接着剤層を含み、前記既定タブが前記裏地の中心部分に位置することを特徴とする工程と；
前記表面から前記物品を除去するのに十分な量で前記接着剤物品を伸張するために前記タブを引っ張る工程と；
を含む表面から物品を除去する方法。
【請求項５２】
前記感圧接着剤が伸張除去性感圧接着剤である請求項５１に記載の方法。
【請求項５３】
前記裏地および接着剤層が、前記接着剤層の伸張性が同じ張力下で前記裏地の伸張性より大きいように選択される請求項５１に記載の方法。
【請求項５４】
前記接着剤層の破断点伸張性が少なくとも約３００％である請求項５３に記載の方法。
【請求項５５】
前記接着剤層の破断点伸張性が裏地の伸張性より少なくとも約１０％大きい請求項５３に記載の方法。
【請求項５６】
前記接着剤層はポリ（メタ）アクリレートを含む請求項５１に記載の方法。
【請求項５７】
前記接着剤層は強化接着剤を含む請求項５１に記載の方法。
【請求項５８】
前記接着剤層が、
感圧接着剤マトリックス；および
前記感圧接着剤マトリックス内の繊維質強化材料を含み；
前記接着剤層が、降伏強度および引張強度を有し、その際、引張強度が約０．７ＭＰａ以上および降伏強度が少なくとも約１５０％である請求項５７に記載の方法。
【請求項５９】
前記感圧接着剤マトリックスが、イソオクチルアクリレート、２−エチルヘキシルアクリレートおよびｎ−ブチルアクリレートから選択された少なくとも一種のアルキルエステルモノマーとアクリル酸およびアクリルアミドから選択された少なくとも一種のコモノマーから誘導されたポリマーを含む請求項５８に記載の方法。
【請求項６０】
前記接着剤層がＡ−Ｂ−Ａブロックコポリマーを含む請求項５１に記載の物品。
【請求項６１】
前記タブが前記裏地の一部および前記接着剤層の一部を構成する請求項５１に記載の方法。
【請求項６２】
前記裏地が二個の部材を含む請求項５１に記載の方法。
【請求項６３】
前記二個の裏地部材が重なる請求項６２に記載の方法。
【請求項６４】
前記各裏地部材が露出接着剤のない端を含み、さらに露出接着剤のない両端は前記既定タブを形成する請求項６２に記載の方法。
【請求項６５】
医療物品である請求項５１に記載の方法。
【請求項６６】
前記医療物品が、創傷包帯、外科用包帯、医療テープ、スポーツ用テープまたは外科用ドレープの形態をとる請求項６５に記載の方法。
【請求項６７】
前記医療物品が、センサー、電極またはストーマ装具の形態をとる請求項６５に記載の方法。
【請求項６８】
裏地の中心部分に位置する既定タブ付き裏地を提供する工程と；
前記既定タブとは反対側の裏地の主表面に伸張除去性感圧接着剤を被着させる工程と；
を含む医療物品を製造する方法。
【発明の詳細な説明】
【０００１】
発明の背景
本発明は、感圧接着剤製品、特に伸張除去性接着剤物品に関する。好ましくは、こうした物品は、皮膚および類似する繊細な表面に接着させる際に用いるためのものである。伸張除去性は、伸張除去性接着剤、すなわち、裏地の存在しない状態でさえ独力で把持され除去され得る十分な内部強度を有する伸張除去性接着剤の選択の結果として、または伸張除去性裏地、すなわち、より弱い接着剤を含む構造を伸張によって除去することを可能にする裏地の選択の結果として生じる。
【０００２】
感圧接着剤テープなどは、皮膚に接着させることが必要とされる広範な用途、例えば、医療テープ、創傷包帯または外科用包帯、スポーツ用テープ、外科用ドレープ、あるいはセンサー、電極またはストーマ装具などの医療機器を接着させる際に用いられるテープまたはタブで用いられる。これらのすべての接着剤被覆製品に関わる問題は、下にある皮膚または他の繊細な表面が使用および／または除去中に損傷、傷害または刺激を僅かしか受けないことを確実にしつつ、感圧接着剤製品が剥がれ落ちないことを確実にするのに十分に高い粘着力レベルを提供する目的を調和させる必要があることである。これらの目標は一般に相反する。多くの取り組みがこれらの相反する目標を調和させるために提案されてきた。しかし、効果的に調和させる製品が依然として必要とされ続けている。
【０００３】
例えば、高度に伸張性で弾性である通常粘着性のフィルム裏当て感圧接着剤テープは公知であり、表面の平面と実質的に平行してテープを長く伸張させることにより表面からテープを容易に除去することが可能である。こうしたテープについては、フィルムが伸張されている時に、接着能力は実質的に消失する。こうしたテープが弾性でありすぎる場合、テープは、伸張力が取り去られた時に大きな反動を示す場合があり、それは好ましくない可能性がある。さらに、高度に弾性のテープは、伸張力が取り去られた時に元の形状を実質的に回復する傾向があり、従って、それらは、いたずら表示または衛生目的のための使い捨てを保証するために有用でない。
【０００４】
こうしたいわゆる「伸張剥離（ストレッチ・リリース）」接着剤構成または「伸張除去性（ストレッチ・リムーバブル）」接着剤構成は、接着剤の伸張性に典型的には一致する伸張性を有する裏地を含む。伸張除去プロセスにおいて僅かな強度を有する前処理済み／損傷済み裏地および伸張除去プロセスを単独で支持するのに実質的に十分である接着剤、すなわち、伸張除去性接着剤を用いることにより、異なる伸張性の他の裏地を用いることが可能である。こうした構成の多くが有用であるけれども、伸張除去性接着剤物品、特に皮膚または他の繊細な表面から甚だしい痛み、損傷、傷害、刺激なしに容易に除去され得る伸張除去性接着剤物品が依然として必要とされている。
【０００５】
発明の概要
本発明は、裏地および裏地上に配置された感圧接着剤層を含む方法および伸張除去性接着剤物品を提供する。好ましくは、接着剤自体が伸張除去性である。好ましくは、接着剤は皮膚上で用いるために適する接着剤であり、接着剤物品は、医療テープ、創傷包帯または外科用包帯、スポーツ用テープ、外科用ドレープ、センサー、電極およびストーマ装具などの医療機器を接着させる際に用いられるテープまたはタブなどの医療物品の形態をとる。
【０００６】
一般的な一実施形態において、裏地および接着剤は、皮膚（または類似する繊細な表面）から除去されと離層するように選択される。典型的に且つ好ましくは、これは、接着剤層の伸張性が同じ張力下で裏地の伸張性より大きいように裏地および接着剤を選択することを含む。もう一つの一般的な実施形態において、裏地は、裏地の特定部分に位置する既定タブ（すなわちハンドル）を含み、既定タブは、医療用途向けであろうと非医療用途向けであろうと、広範な接着剤物品中で用いられることが可能である。
【０００７】
一般的実施形態の一つに関して、より詳しくは、本発明は、皮膚から除去する時に離層する医療物品を除去する方法および製造する方法ならびに
医療物品を提供する。一除去方法は、裏地と裏地上に配置された伸張除去性感圧接着剤層とを含む皮膚に接着した医療物品を提供する工程と、前記裏地から前記接着剤層を離層するとともに皮膚から前記医療物品を除去するのに十分な量で前記医療物品を伸張する工程とを含む。好ましくは、前記医療物品を伸張する工程は、前記医療物品が接着されている皮膚の平面に実質的に平行な方向に前記医療物品を伸張することを含む。好ましくは、前記裏地および接着剤は、前記接着剤層の破断点伸張性が同じ張力下で前記裏地の伸張性より大きい、より好ましくは少なくとも約１０％大きいように選択される。
【０００８】
除去する時に離層する皮膚から医療物品を除去するもう一つの方法は、裏地と裏地上に配置された伸張除去性感圧接着剤層とを含む皮膚に接着した医療物品を提供する工程と、前記裏地から前記接着剤層を離層するとともに皮膚から前記医療物品を除去するのに十分な量で前記医療物品を伸張する工程とを含む。この実施形態において、前記裏地および接着剤層は、前記接着剤層の伸張性が同じ張力下で前記裏地の伸張性より大きいように選択され、前記伸張除去性感圧接着剤層は、感圧接着剤マトリックスおよび前記感圧接着剤マトリックス内の繊維質強化材料を含み、前記接着剤層は、降伏強度および引張強度を有し、その際、約０．７ＭＰａ以上の引張強度および少なくとも約１５０％の降伏強度を有する。
【０００９】
さらに、離層する医療物品を除去するもう一つの方法は、裏地と裏地上に配置された伸張除去性感圧接着剤層とを含む皮膚に接着した医療物品を提供する工程と、前記裏地から前記接着剤層を離層するとともに皮膚から前記物品を除去するのに十分に、前記医療物品が接着されている皮膚に関する方向に前記医療物品を伸張する工程とを含む。この実施形態において、前記裏地および接着剤層は、前記接着剤層の伸張性が同じ張力下で前記裏地の伸張性より大きいように選択され、前記伸張除去性感圧接着剤層は、イソオクチルアクリレート、２−エチルヘキシルアクリレートおよびｎ−ブチルアクリレートから選択された少なくとも一種のアルキルエステルモノマーとアクリル酸およびアクリルアミドから選択された少なくとも一種のコモノマーから誘導されたポリマーを含む感圧接着剤マトリックスおよび前記感圧接着剤マトリックス内の繊維質強化材料を含み、前記接着剤層は約０．７ＭＰａ以上の引張強度および少なくとも約１５０％の降伏強度を有する。
【００１０】
好ましくは、除去する時に離層する医療物品が提供され、医療物品は裏地および裏地上に配置された伸張除去性感圧接着剤層を含む。裏地および接着剤層は、接着剤層の伸張性が同じ張力下で裏地の伸張性より大きいように選択され、接着剤層と裏地は、皮膚から除去される時に離層する。好ましくは、強化された離層のために、接着剤層および裏地は分離相を形成する（すなわち、別個の層となる）。
【００１１】
除去する時に離層する物品について、接着剤層は、ポリ（メタ）アクリレート（例えば、イソオクチルアクリレート、２−エチルヘキシルアクリレートおよびｎ−ブチルアクリレートから選択された少なくとも一種のアルキルエステルモノマーと、アクリル酸およびアクリルアミドから選択された少なくとも一種のコモノマーから誘導されたポリマー）またはＡ−Ｂ−Ａブロックコポリマーなどの多様なポリマーを含むことが可能である。接着剤層は繊維質強化材料によって強化することが可能である。好ましくは、接着剤層は、感圧接着剤マトリックスおよび感圧接着剤マトリックス内の繊維質強化材料を含み、接着剤層は約０．７ＭＰａ以上の引張強度および少なくとも約１５０％の降伏強度を有する。
【００１２】
本発明は、上述したように除去する時に離層する医療物品を製造する方法も提供する。この方法は、裏地を提供する工程と、前記裏地上に配置された伸張除去性感圧接着剤層の伸張性が同じ張力下で前記裏地の伸張性より大きいように前記接着剤を選択する工程と、皮膚から除去される時に前記接着剤層および裏地が離層することを可能にする温度および圧力の条件下で前記裏地および感圧接着剤層を互いに貼合せる工程とを含む。
【００１３】
もう一つの一般的な実施形態に関して、本発明は裏地上に既定タブを含む物品を除去する方法および製造する方法および物品も提供する。詳しくは、本発明は、既定タブ付き裏地および前記タブの表面とは反対側の裏地の主表面上に配置された感圧接着剤層を含む伸張除去性接着剤物品であって、既定タブが裏地の中心部分に位置することを特徴とする物品を提供する。好ましくは、感圧接着剤は伸張除去性感圧接着剤である。より好ましくは、裏地および接着剤層は、接着剤層の伸張性が同じ張力下で裏地の伸張性より大きい、より好ましくは少なくとも約１０％大きいように選択される。
【００１４】
既定タブを含む物品について、接着剤層は、ポリ（メタ）アクリレート（例えば、イソオクチルアクリレート、２−エチルヘキシルアクリレートおよびｎ−ブチルアクリレートから選択された少なくとも一種のアルキルエステルモノマーとアクリル酸およびアクリルアミドから選択された少なくとも一種のコモノマーから誘導されたポリマー）またはＡ−Ｂ−Ａブロックコポリマーなどの多様なポリマーを含むことが可能である。接着剤層は繊維質強化材料によって強化することが可能である。好ましくは、接着剤層は、感圧接着剤マトリックスおよび感圧接着剤マトリックス内の繊維質強化材料を含み、接着剤層は約０．７ＭＰａ以上の引張強度および少なくとも約１５０％の降伏強度を有する。
【００１５】
タブは、様々な形状、サイズであることが可能であり、様々な材料から製造され得る。一つの好ましい実施形態において、タブは裏地の一部および接着剤層の一部を含む。もう一つの好ましい実施形態において、裏地は二個の部材（任意に重なる部材）を含み、好ましくは、各部材は、タブを形成する非接着剤端（すなわち、露出接着剤のない端）を有する。
【００１６】
既定タブ付き物品の好ましい実施形態において、本発明は、既定タブ付き裏地および前記裏地上に配置された伸張除去性感圧接着剤層を含む伸張除去性接着剤物品であって、既定タブが裏地の中心部分に位置し、さらに裏地および接着剤層が、接着剤層の伸張性が同じ張力下で裏地の伸張性より大きいように選択されることを特徴とする物品を提供する。好ましくは、接着剤層は、感圧接着剤マトリックスおよび感圧接着剤マトリックス内の繊維質強化材料を含み、接着剤層は約０．７ＭＰａ以上の引張強度および少なくとも約１５０％の降伏強度を有する。
【００１７】
本発明は、表面から既定タブを有する物品を除去する方法も提供する。この方法は、表面に接着した伸張除去性接着剤物品を提供する工程であって、前記物品が既定タブ付き裏地および前記裏地上に配置された感圧接着剤層を含み、前記既定タブが前記裏地の中心部分に位置することを特徴とする工程と、前記表面から前記物品を除去するのに十分な量で前記接着剤物品を伸張するために前記タブを引っ張る工程とを含む。好ましくは、感圧接着剤は伸張除去性感圧接着剤である。より好ましくは、裏地および接着剤は、接着剤層の伸張性が同じ張力下で裏地の伸張性より大きいように選択される。
【００１８】
裏地の中心部分に位置する既定タブ付き裏地を提供する工程と、前記既定タブの表面とは反対側の裏地の主表面に伸張除去性感圧接着剤を適用する工程とを含む医療物品を製造する方法も提供される。適用工程は、貼合せ、噴霧被覆などを含むことが可能である。
【００１９】
本願において、特に断りがない限り以下の用語を次の通り定義する。
【００２０】
「離層」または「離層する」とは、接着剤物品を伸張すると、接着剤が裏地の少なくとも一部から分離する（すなわち離れる）ことを意味する。
【００２１】
「弾性」とは、伸張された材料が、いかにうまく回復するかを意味する。弾性材料は、少なくとも一方向に伸張された後、少なくとも約５０％、好ましくは少なくとも約６０％、より好ましくは少なくとも約７５％、伸張された後に最も好ましくは少なくとも１００％（すなわち、材料が元のサイズに戻る）回復する材料である。非弾性材料または無弾性材料は、伸張された後に約５０％未満しか回復しない材料である。
【００２２】
「伸張性」とは、いかに速く材料が伸ばされ得るかを意味する。伸張性材料は、少なくとも一方向で少なくとも約２０％だけ材料を伸ばす時に破断しない材料である。特に指定がない限り、伸張性は、縦方向に材料を伸ばすことであると想定する。非伸張性材料は、約２０％未満だけ材料を伸張する時に破断する材料である。所定の張力／力または破断点での％伸張性（または％伸び）は、ＡＳＴＭ  Ｄ３７５９（１９９６）またはＤ５４５９（１９９５）に準拠して作成されたプロットの検査によって測定することが可能である。
【００２３】
「伸張除去性」とは、（好ましくは、３０センチメートル／分の速度で４５度以下の角度で基板表面から）引っ張り且つ伸ばした時に、感圧接着剤または感圧接着剤物品が基板表面に甚だしい傷害（例えば、引裂き）なしに、且つ甚だしい残留物、好ましくは基板上で人の裸眼に見える残留物を残さずに、基板表面から分離することを意味する。
【００２４】
「実質的に連続」とは、機械方向で取った接着剤組成物の長さ少なくとも０．５センチメートルのサンプルに関して、同じサンプル中に存在する繊維の少なくとも５０％が連続である（すなわち、破断していない）ことを意味する。
【００２５】
「引張強度」は、１２インチ／分（３０センチメートル／分）のクロスヘッド速度でＡＳＴＭ  Ｄ８８２−９７に準拠して測定した時の最大破断点引張強度である。
【００２６】
好ましい実施形態の詳細な説明
本発明は、伸張除去性接着剤物品、特に伸張除去性感圧接着剤層が少なくとも一主表面上に配置された裏地を含む接着剤物品を提供する。好ましくは、接着剤物品は、皮膚または他の繊細な表面に甚だしい傷害なしに皮膚または他の繊細な表面上で用いるために設計され、表面が皮膚である場合、接着剤物品を除去する時に殆どまたは全く痛みがない。
【００２７】
好ましくは、こうした接着剤物品は、例えばガーゼパッドを含むとともに救急包帯（すなわち、創傷包帯または外科用包帯）として用いられるテープである。接着剤物品は、医療テープ、スポーツ用テープ、外科用ドレープ、あるいはセンサー、電極（例えば、米国特許第５，２１５，０８７号（Ａｎｄｅｒｓｏｎら）および米国特許第６，１７１，９８５号（Ｊｏｓｅｐｈら）において開示されているような）またはストーマ装具などの医療機器を接着させる際に用いられるテープまたはタブなどの多様な他の医療物品の形態をとることが可能である。本発明の接着剤物品は、除去可能なラベル、クーポン、マスキングテープ、おしめ、包装、食品貯蔵容器などを接着させる際に用いられるテープまたはタブの形態をとることも可能である。接着剤物品は、特に伸張される時に接着剤物品が元の形状を回復しない場合、いたずら表示用途で用いることが可能である。
【００２８】
一般に、本発明の接着剤物品（例えば、テープ）は、裏地からの接着剤層の同時発生的な離層により、または（好ましくは、ガーゼパッド上の）裏地の中心部分に位置する既定タブを用いることにより、表面から除去されるように設計される。これらの設計は、下にある皮膚への甚だしい痛み、刺激、外傷なしに接着剤物品（例えば、包帯、テープ）を除去することが可能なので、特に医療物品の分野で大幅な進歩をもたらす。
【００２９】
除去中に離層が必要な場合、裏地および接着剤は、好ましくは接着剤層の伸張性が裏地の伸張性より大きいように選択される。好ましくは、接着剤層の破断点伸張性は裏地の伸張性より少なくとも約１０％大きい。一般に、従来の伸張除去性接着剤物品では、裏地および伸張除去性接着剤は、それらが効果的な剥離のために互いに伸張するように選択される。しかし、本発明の接着剤物品では、裏地からの接着剤の離層は伸張の食い違いを見込んでいる。
【００３０】
離層が必要な実施形態のための接着剤および裏地の選択は、それぞれの伸張性の各々および互いに対する接着能力ならびに接着剤と裏地が接着される表面に対する接着能力の評価を含む。すなわち、接着剤および裏地は、接着剤と裏地が接着される表面から接着剤物品を除去する前に、接着剤と裏地が互いに対して十分な粘着力を有するとともに互いから分離しないように選択される。伸張性は、ＡＳＴＭ  Ｄ３７５９（１９９６）またはＤ５４５９（１９９５）に準拠してＩＮＳＴＲＯＮ装置を用いるなどにより破断点を含めて破断点に至るまで既知の力によって引っ張った時、材料または構造の伸びを測定することにより決定することが可能である。接着剤（層）の破断点伸張性は、好ましくは少なくとも約１００％、より好ましくは少なくとも約３００％、最も好ましくは少なくとも約４００％である。好ましくは、接着剤の破断点伸張性は約８００％以下である。
【００３１】
本発明の好ましい接着剤物品は、少なくとも約２０グラム／２．５センチメートル（０．８ニュートン／デシメートル）、より好ましくは少なくとも約４０グラム／２．５センチメートル（１．６Ｎ／ｄｍ）の医療物品のための皮膚などの表面への初期粘着力を有する。これは、例えば、イリノイ州５７００Ｏｌｄ  Ｏｒｃｈａｒｄ  Ｒｏａｄに所在するＳｐｅｃｉｆｉｃａｔｉｏｎｓ  ａｎｄ  Ｔｅｃｈｎｉｃａｌ  Ｃｏｍｍｉｔｔｅｅ  ｏｆ  ｔｈｅ  Ｐｒｅｓｓｕｒｅ−ｓｅｎｓｉｔｉｖｅ  Ｔａｐｅ  Ｃｏｕｎｃｉｌによって試験プロトコルが確立されたＰＳＴＣ−１引き剥がし粘着力試験を用いて評価することが可能である。
【００３２】
裏地と接着剤との間の効果的な粘着力は、ＡＳＴＭ  Ｄ１８７６（１９９５）によって決定することが可能である。本発明の好ましい接着剤および裏地は、少なくとも約１０グラム／２．５センチメートル（０．４ニュートン／デシメートル）、より好ましくは少なくとも約２０グラム／２．５センチメートル（０．８Ｎ／ｄｍ）の互いに対する初期粘着力を有する。この粘着力は、材料の選択によってのみでなく、貼合せおよび／または被覆プロセスによっても影響を受け得る。例えば、貼合せおよび／または被覆の条件は、接着剤層および裏地が別個の層（すなわち相）を維持する条件を含む。すなわち、接着剤または裏地のいずれの溶融も、界面で別個の連続層を形成するために貼合せプロセス中に起きないし、接着剤は変形せず、例えば、不織ウェブ裏地の場合のようには裏地に流入しない。
【００３３】
離層とは、接着剤物品を伸張すると、接着剤が裏地の少なくとも一部から分離する（すなわち、離れる）ことを意味する。好ましくは、接着剤は、裏地の面積の少なくとも約５０％から分離し、より好ましくは、接着剤は少なくとも約６０％から分離し、なおより好ましくは、少なくとも約８０％、最も好ましくは、裏地の面積の少なくとも約９５％から分離し、ここで、裏地の面積は、物品が伸張され表面から除去された後に決定される。典型的には、離層を実行するために、接着剤の内部（すなわち構造）強度は、裏地への接着剤の粘着力より大きい。例えば、接着剤物品を調製する際に典型的に用いられる前処理法（例えば、コロナ処理）を排除し低圧力および／または低温下で貼合せる、裏地と接着剤層との間に低粘着力バックサイズを用いる、裏地と剛直接着剤との間の接触面積を少なくするために裏地を粗くするなどにより、離層を強化することが可能である。
【００３４】
好ましくは、表面から接着剤物品を除去する時の効果的な離層のために、接着剤物品の製造プロセス中の貼合せ温度は、裏地材料または接着剤層中の一切の強化材料のいずれの軟化温度も超えない。軟化温度より上であるが溶融温度より下での貼合せは典型的には十分でない。拡散および粘着力が、軟化温度より上で著しく高まり得るからである。例えば、多くのエチレン酢酸ビニル材料は、軟化温度が約４０℃〜約７５℃であって、約６０℃〜約９０℃の溶融温度を有する。
【００３５】
一般に、離層は、（引っ張る前に）接着剤物品が接着されている表面の平面と実質的に平行して接着剤物品を長く伸張させると生じる。但し、これは、離層を実行するための必須要件ではない（すなわち、離層は、物品が接着されている表面から０度〜９０度の方向で物品を引っ張り且つ伸張させると生じ得る）。裏地と接着剤が離層を見込むのに十分に異なる伸張性を有するか否かを決定する単純な試験は、任意に基板表面への粘着力が短時間（例えば、約１０分）で確立することを見込んで軽く親指圧で擦りおろし、その後、所望の速度（例えば、３０または１５２センチメートル／分）および所望の角度（好ましくは、接着剤層の平面から約４５度以下の角度で、より好ましくは、接着剤層の平面と実質的に平行して長く）で引っ張り且つ伸張させることにより、所望の表面、例えば、皮膚、鏡面仕上げスチールパネルまたはポリプロピレン基板上に接着剤構造（１センチメートル×４センチメートル）の試験片を置くことである。その後、この構造は、（伸張後の）裏地の面積の少なくとも一部が除去中に接着剤から分離したか否かを決定するために目視で検査される。裏地を回復なしに伸張できるので、この評価を行うために用いられる裏地の面積は伸張除去プロセス後の面積である。
【００３６】
本発明の特定の接着剤物品において、且つ伸張除去後に離層が起きようと、起きなかろうと関係なく、裏地は、裏地の中心部分（長さに沿って裏地の中央部分の約８０％）に位置する既定タブを含む。タブを有するこうした接着剤物品を上述したように多様な用途で用いることが可能である。典型的には、接着剤物品は、（引っ張る前に）物品が接着されている表面の平面に実質的に垂直である方向にタブを引っ張ることにより除去される。但し、これは、タブが効果的に機能するための必須要件ではない（すなわち、除去は、物品が接着されている表面から０度〜９０度の方向でタブを引っ張ると生じ得る）。裏地の中心部分のタブ（すなわちハンドル）を用いると、接着剤物品は、典型的には、傷を横切る端から物品を引っ張る時に多くの場合に起き得るように物品が除去されつつある時に傷を擦り剥かせない。好ましくは、裏地の中心部分にタブを配置することにより、伸びの力を接着剤物品の二部分（すなわち、タブのいずれかの側の二部分）上に分配することが可能である。
【００３７】
感圧接着剤
感圧接着剤が伸張除去性であるか、または伸張除去性である接着剤物品（すなわち、接着剤構造）の一部であるかぎり、多様な感圧接着剤を本発明のために用いることが可能である。好ましくは、接着剤自体が上で定義された通り伸張除去性である。好ましくは、伸張除去性感圧接着剤は、皮膚上で用いるために適する接着剤、例えば、記事「Ｍｅｄｉｃａｌ  Ａｄｈｅｓｉｖｅｓ：Ａｄｈｅｓｉｖｅ  Ｃｏｎｓｉｄｅｒａｔｉｏｎｓ  ｆｏｒ  Ｄｅｖｅｌｏｐｉｎｇ  Ｓｔｉｃｋ−ｔｏ−Ｓｋｉｎ  Ｐｒｏｄｕｃｔｓ」，Ａｄｈｅｓｉｖｅｓ  Ａｇｅ，Ｏｃｔｏｂｅｒ，２０００に一般に記載されているように、アクリレートポリマー、天然ゴムおよび合成ゴム、シリコーンポリマー、ポリウレタン、ポリオレフィンおよびポリ（ビニルエーテル）である。
【００３８】
感圧接着剤は、感圧接着剤特性を有するいかなる材料であることも可能である。感圧接着剤を特定する周知の一方法は、ダルキスト（Ｄａｈｌｑｕｉｓｔ）基準である。この基準は、Ｈａｎｄｏｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ，Ｄｏｎａｔａｓ  Ｓａｔａｓ（Ｅｄ．），２ｎｄ  Ｅｄｉｔｉｏｎ，ｐ．１７２，Ｖａｎ  Ｎｏｓｔｒａｎｄ  Ｒｅｉｎｈｏｌｄ，Ｎｅｗ  Ｙｏｒｋ，ＮＹ，１９８９に記載されているように１×１０−６ｃｍ２／ダインより大きい１秒クリープコンプライアンスを有する接着剤として感圧接着剤を定義している。あるいは、一次近似に対して、弾性率がクリープコンプライアンスの逆数であるので、感圧接着剤は、１  ×  １０−６ｃｍ２／ダイン未満のヤング率を有する接着剤として定義してもよい。感圧接着剤を特定する周知のもう一つの方法は、感圧接着剤が室温で強く且つ永久に粘着性であり、指圧または手圧より高い圧力を必要とせずに単に接触するだけで多様な異なる表面に堅固に接着し、Ｔｅｓｔ  Ｍｅｔｈｏｄｓ  ｆｏｒ  Ｐｒｅｓｓｕｒｅ  Ｓｅｎｓｉｔｉｖｅ  Ａｄｈｅｓｉｖｅ  Ｔａｐｅｓ，Ｐｒｅｓｓｕｒｅ  Ｓｅｎｓｉｔｉｖｅ  Ｔａｐｅ  Ｃｏｕｎｃｉｌ，（１９９６）に記載されているように残留物を残さずに平滑表面から除去され得ることである。適する感圧接着剤の適するもう一つの定義は、好ましくは、接着剤が２５℃における周波数に対する弾性率のグラフ上にプロットされた以下の点によって定義された領域内の室温貯蔵弾性率を有することである。約０．１ラジアン／秒（０．０１７Ｈｚ）の周波数における約２×１０５〜４×１０５ダイン／ｃｍ２の弾性率の範囲および約１００ラジアン／秒（１７Ｈｚ）の周波数における約２×１０６〜８×１０６ダイン／ｃｍ２の弾性率の範囲（例えば、Ｈａｎｄｏｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ，Ｄｏｎａｔａｓ  Ｓａｔａｓ（Ｅｄ．），２ｎｄ  Ｅｄｉｔｉｏｎ，Ｖａｎ  Ｎｏｓｔｒａｎｄ  Ｒｅｉｎｈｏｌｄ，Ｎｅｗ  Ｙｏｒｋ，１９８９のｐ．１７３の図８〜１６を参照すること）。本発明の方法において用いるために適する感圧接着剤を特定するために、感圧接着剤を特定するこれらの方法のどれを用いてもよい。
【００３９】
さらに、本発明の接着剤物品の感圧接着剤層は、単一感圧接着剤であるか、あるいは二種以上の感圧接着剤の組み合わせであることが可能である。適する接着剤は、スチレンブロックコポリマーの場合のように本質的に伸張性であるか、あるいは凝集強度および伸張性を高めるために強化することが可能である。
【００４０】
本発明の接着剤物品は、伸張除去性感圧接着剤の連続層または不連続層（例えば多孔質層）を含む。これは、例えば、溶媒被覆、スクリーン印刷、ロール印刷、溶融噴霧、ストライプ被覆または貼合せプロセスから生じ得る。多孔性は、連続接着剤層を穿孔することによっても生じ得る。接着剤層は、感圧接着剤特性、好ましくは伸張除去性感圧接着剤特性を有する限り多様な厚さを有することが可能であり、厚さは、好ましくは約１０マイクロメートル（すなわちミクロン）〜約１０００マイクロメートルの範囲である。
【００４１】
感圧接着剤は、凝集性通気性繊維質不織接着剤ウェブの形で互いに密に絡み合った繊維の形態を取ることが可能である。適する不織ウェブは、例えば、Ｗｅｎｔｅ，Ｖａｎ  Ａ．，「Ｓｕｐｅｒｆｉｎｅ  Ｔｈｅｒｍｏｐｌａｓｔｉｃ  Ｆｉｂｅｒｓ」、Ｉｎｄｕｓｔｒｉａｌ  Ｅｎｇｉｎｅｅｒｉｎｇ  Ｃｈｅｍｉｓｔｒｙ，Ｖｏｌ．４８，ｐａｇｅｓ１３４２−１３４６、Ｗｅｎｔｅ，Ｖａｎ  Ａ．ら、「Ｍａｎｕｆａｃｔｕｒｅ  ｏｆ  Ｓｕｐｅｒｆｉｎｅ  Ｏｒｇａｎｉｃ  Ｆｉｂｅｒｓ」、Ｒｅｐｏｒｔ  Ｎｏ．４３６４  ｏｆ  ｔｈｅ  Ｎａｖａｌ  Ｒｅｓｅａｒｃｈ  Ｌａｂｏｒａｔｏｒｉｅｓ，Ｐｕｂｌｉｓｈｅｄ  Ｍａｙ  ２５，１９５４および米国特許第３，８４９，２４１号（Ｂｕｔｉｎら）、同第３，８２５，３７９号（Ｌｏｈｋａｍｐら）およびその他において論じられた装置を用いて溶融ブロー微小繊維ウェブとして作ることが可能である。これらの微小繊維は溶融ブロー繊維またはブロー微小繊維（ＢＭＦ）と呼ばれ、一般に実質的に連続であり、ある程度、繊維が同伴する乱流空気ストリームのゆえに微小繊維が絡み合うことにより、出口ダイオリフィスと収集表面との間で凝集性ウェブになる。繊維を形成した直後に繊維をウェブの形で集めるスパンボンドプロセスなどの従来の他の溶融紡糸型プロセスも接着剤層を作るために用いることが可能である。一般に、繊維は、溶融紡糸型プロセスによって作られた時、直径１００マイクロメートル以下、好ましくは５０マイクロメートル以下である。繊維は、溶融ブロープロセスによって作られる場合、米国特許第５，１７６，９５２号（Ｊｏｓｅｐｈら）、同第５，２３２，７７０号（Ｊｏｓｅｐｈ）、同第５，２３８，７３３号（Ｊｏｓｅｐｈら）、同第５，２５８，２２０号（Ｊｏｓｅｐｈ）または同第５，２４８，４５５号（Ｊｏｓｅｐｈら）に記載されているように製造することが可能である。繊維は、米国特許第５，６９５，８６８号（ＭｃＣｏｒｍａｃｈ）、同第５，３３６，５５２号（Ｓｔｒａｃｋら）、同第５，５４５，４６４号（Ｓｔｏｋｅｓ）、同第５，３８２，４００号、同第５，５１２，３５８号（Ｓｈａｗｙｅｒら）または同第５，４９８，４６３号（ＭｃＤｏｗａｌｌら）で開示されているようなスパンボンドプロセスによっても製造することが可能である。
【００４２】
本発明において有用な感圧接着剤には、例えば、天然ゴム、合成ゴム、合成ブロックコポリマー、ポリビニルエーテル、ポリ（メタ）アクリレート（ポリアクリレートとポリメタクリレートの両方を包含する）、ポリオレフィンおよびシリコーンに基づく感圧接着剤が挙げられる。感圧接着剤は本質的に粘着性であってもよい。必要ならば、感圧接着剤を作るために粘着性付与剤を基材料に添加してもよい。有用な粘着性付与剤には、例えば、ロジンエステル樹脂、芳香族炭化水素樹脂、脂肪族炭化水素樹脂およびテルペン樹脂が挙げられる。例えば、油、可塑剤、酸化防止剤、紫外線（「ＵＶ」）安定剤、水素添加ブチルゴム、顔料および硬化剤を含む他の材料を特殊目的で添加することが可能である。
【００４３】
適する伸張性ブロックコポリマーには、粘着性付与剤入りエラストマーであって、好ましいエラストマーがＡ−Ｂ−Ａ型ブロックコポリマーであり、ＡブロックとＢブロックが線状、放射状または星型構成で構成されるエラストマーを用いて作られたコポリマーが挙げられる。Ａブロックは、約４０００〜約５０，０００の分子量を有するモノアルケニルアレーン（好ましくはポリスチレン）ブロックから形成される。Ａブロック含有率は好ましくは約１０重量％〜約５０重量％である。適する他のＡブロックは、アルファメチルスチレン、ｔ−ブチルスチレンおよび他の環状アルキル化スチレンならびにそれらの混合物から形成してもよい。Ｂブロックは、約５０００〜約５００，０００の平均分子量を有するゴム弾性共役ジエン、一般にポリイソプレン、ポリブタジエンまたはそれらのコポリマーから形成される。Ｂブロックジエンは水素添加されることも可能である。Ｂブロック含有率はブロックコポリマーの好ましくは約９０重量％〜約５０重量％である。伸張性ブロックコポリマーのための粘着性付与成分は、固体粘着性付与樹脂、液体粘着性付与剤、可塑剤またはそれらの混合物である。接着剤ポリマー中で用いるために適する液体粘着性付与剤または可塑剤には、ナフテン油、パラフィン油、芳香油、鉱油または低分子量ロジン樹脂、ポリテルペンおよびＣ−５樹脂が挙げられる。
【００４４】
好ましい実施形態において、感圧接着剤はポリ（メタ）アクリレート（例えば、ポリメタクリル樹脂感圧接着剤またはポリアクリル樹脂感圧接着剤）に基づく。ポリ（メタ）アクリル樹脂感圧接着剤は、例えば、イソオクチルアクリレート、イソノニルアクリレート、２−メチルブチルアクリレート、２−エチルヘキシルアクリレートおよびｎ−ブチルアクリレートなどの少なくとも一種のアルキルエステルモノマーと例えば、（メタ）アクリル酸、酢酸ビニル、Ｎ−ビニルピロリドン、（メタ）アクリレート、（メタ）アクリルアミド、ビニルエステル、フマレート、スチレンマクロマーまたはそれらの組み合わせなどの任意のコモノマー成分から誘導される。好ましくは、ポリ（メタ）アクリル樹脂感圧接着剤は、アクリル酸約０〜約２０重量％と、イソオクチルアクリレート、２−エチルヘキシルアクリレートまたはｎ−ブチルアクリレート組成物の少なくとも一種、好ましくは、イソオクチルアクリレート約１００重量％〜約８０重量％から誘導される。本発明のために特に好ましい実施形態は、約２重量％〜約１０重量％のアクリル酸、約９０重量％〜約９８重量％のイソオクチルアクリレートおよび約２重量％〜約６重量％のスチレンマクロマーから誘導される。
【００４５】
ポリ（メタ）アクリレート感圧接着剤は、溶液重合法、放射線重合法、塊状重合法、分散重合法、乳化重合法および懸濁重合法を含む様々なラジカル重合法によって合成することが可能である。米国特許第４，６１９，９７９号（Ｋｏｔｎｏｒら）または同第４，８４３，１３４号（Ｋｏｔｎｏｒら）に記載されている連続ラジカル重合法などの塊状重合法、米国特許第５，６３７，６４６号（Ｅｌｌｉｓ）に記載されているバッチ反応器を用いる本質的に断熱の重合方法および国際特許出願ＷＯ９６／０７５２２（Ｈａｒｍｅｒら）に記載されている包装済みプレ接着剤組成物を重合するために記載されている方法も用いてよい。
【００４６】
本発明のポリ（メタ）アクリレート感圧接着剤は、粘着性付与剤（ウッドロジン、ポリエステルなど）、可塑剤、流れ調整剤、中和剤、安定剤、酸化防止剤、充填剤および着色剤などの従来の添加剤を含むことが可能である。重合および／または架橋の速度を強化するために、（メタ）アクリレートコポリマーを調製するために用いられるモノマーと共重合性でない開始剤も用いることが可能である。これらの添加剤は、感圧接着剤の所望の特性に悪影響を実質的に及ぼさない量で配合される。典型的には、こうした添加剤は、組成物の全重量を基準にして約０．０５重量％〜約２５重量％の量で、これらの系に混合することが可能である。
【００４７】
感圧接着剤強化材料
好ましい実施形態において、感圧接着剤は、接着剤の内部強度、従って接着剤の伸張性を高めるために強化される。これは、化学的架橋または物理的架橋の使用、感圧接着剤へのより高いガラス転移温度を有する第２の高分子成分の添加、または非高分子充填剤（例えば、炭酸カルシウム、白土、酸化亜鉛）の添加あるいは繊維の添加を通して実行することが可能である。適する強化接着剤は、国際特許公報ＷＯ９７／２３５７７号（Ｈｙｄｅら）およびＷＯ９６／２５４６９号（Ｈｙｄｅら）、米国特許第６，０４５，８９５号（Ｈｙｄｅら）および本明細書と同日付けで出願された発明の名称が「Ｐｒｅｓｓｕｒｅ  Ｓｅｎｓｉｔｉｖｅ  Ａｄｈｅｓｉｖｅｓ  ａｎｄ  Ｆｉｂｒｏｕｓ  Ｒｅｉｎｆｏｒｃｉｎｇ  Ｍａｔｅｒｉａｌ」である出願人が譲受人の同時係属米国特許出願第０９／７６４，４７８号において開示されている。
【００４８】
好ましくは、強化感圧接着剤は、１２インチ／分（３０センチメートル／分）のクロスヘッド速度でＡＳＴＭ  Ｄ８８２−９７に準拠して測定した時に約０．１ＭＰａ以上の降伏強度を有する。特定の実施形態において、降伏強度は、１２インチ／分（３０センチメートル／分）のクロスヘッド速度でＡＳＴＭ  Ｄ８８２−９７に準拠して測定した時に約０．２ＭＰａ以上である。さらに、強化感圧接着剤（すなわち、強化された感圧接着剤組成物）は、１２インチ／分（３０センチメートル／分）のクロスヘッド速度でＡＳＴＭ  Ｄ８８２−９７に準拠して測定した時に降伏強度の少なくとも約１５０％の引張強度を有する。
【００４９】
好ましい強化感圧接着剤の特定の実施形態において、１２インチ／分（３０センチメートル／分）のクロスヘッド速度でＡＳＴＭ  Ｄ８８２−９７に準拠して測定した時に引張強度は約０．７ＭＰａ以上である。好ましい強化感圧接着剤の特定の実施形態において、１２インチ／分（３０センチメートル／分）のクロスヘッド速度でＡＳＴＭ  Ｄ８８２−９７に準拠して測定した時に引張強度は約０．８ＭＰａ以上である。接着剤組成物は、１２インチ／分（３０センチメートル／分）のクロスヘッド速度でＡＳＴＭ  Ｄ８８２−９７に準拠して測定した時に感圧接着剤単独の引張強度より少なくとも約２倍大きい引張強度を有することが可能である。
【００５０】
好ましい実施形態に関して、強化感圧接着剤組成物に関する破断点伸びは、１２インチ／分（３０センチメートル／分）のクロスヘッド速度でＡＳＴＭ  Ｄ８８２−９７に準拠して測定した時に少なくとも約５０％であり、好ましくは約２００％より大きく、約３００％より大きくてもよい。幾つかの実施形態において、破断点伸びは約８００％を超える。
【００５１】
さらに、好ましい実施形態において、１５度と３５度の間の角度でポリプロピレン基板から接着剤組成物を除去するのに要する力の量は約２０ニュートン／デシメートル未満である。この低い除去力は、基板からの接着剤組成物の容易な除去を可能にする。特定の実施形態において、こうした角度で基板から接着剤組成物を除去するのに要する力は約７ニュートン／デシメートルほどに低い。
【００５２】
種々の強化材料を感圧接着剤中で用いてもよい。好ましい実施形態において、強化材料はポリマーである。特定の実施形態において、強化材料はゴム弾性である。好ましくは、強化材料は半結晶質ポリマーである。半結晶質ポリマーは、非晶質ドメインと結晶質ドメインの両方を有するポリマーである。多くの特定の実施形態は、ポリカプロラクトン（ＰＣＬ）、ポリブテン（ＰＢ）、エチレンと少なくとも一種の他のアルファオレフィンモノマーから誘導されたコポリマー（例えば、ポリ（エチレン−ｃｏ−１−アルケン）およびポリ（エチレン−ｃｏ−１−アルケン−ｃｏ−１−アルケン））、超低密度ポリエチレン（例えば、Ｄｏｗ  Ｃｈｅｍｉｃａｌ  Ｃｏ．から市販されているＡＴＴＡＮＥ４２０２）、線状低密度ポリエチレン（例えば、Ｅｘｘｏｎ  Ｍｏｂｉｌ  Ｃｏｒｐ．から市販されているＬＬ−３００３、ＥＣＤ−１２５、３７７Ｄ６０、３６９Ｇ０９、３６３Ｃ３２、３６１Ｃ３３、３５７Ｃ３２、３５０Ｄ６５、３５０Ｄ６４、３５０Ｄ６０、ＬＬ−３０１３およびＬＬ−３００１）またはそれらの組み合わせなどの半結晶質ポリマーを配合している。
【００５３】
好ましい強化材料は、約２０ＭＰａ未満の降伏強度を有する。降伏強度を基準にした強化材料の引張強度は、好ましくは降伏強度の約１５０％である。これらの値は、１２インチ／分（３０センチメートル／分）のクロスヘッド速度でＡＳＴＭ  Ｄ８８２−９７を用いて測定される。
【００５４】
強化材料は、好ましくは、接着剤組成物の使用温度より高い融点を有する。同様に、強化材料は、接着剤組成物または接着剤組成物を用いて製造される一切の物品の貯蔵温度より高い融点を有するのがよい。使用温度と貯蔵温度の両方は、感圧接着剤の分解温度を超えるべきではない。特定の実施形態において、強化材料は少なくとも７０℃の融点を有する。すべての温度は、示差走査熱分析（「ＤＳＣ」）によって測定されるとして関連付けられる。
【００５５】
強化材料が本発明の方法の加工温度で感圧接着剤の溶融粘度に似た溶融粘度を有することが特に望ましい。特定の実施形態において、加工温度での強化材料溶融粘度対、感圧接着剤溶融粘度の比は、約３未満、好ましくは約１．５未満である。好ましい実施形態において、比は、特定の押出パラメータ（例えば、剪断速度、スクリュー速度、温度）に応じて約０．５〜約１．２の間である。溶融粘度は、毛細管粘度計を用いて当業者によって理解されるように測定することが可能である。
【００５６】
強化材料は、好ましくは、強化材料が感圧接着剤に実質的に均一に分散（すなわち、分配）され得るように、混合中に感圧接着剤に不混和性である（すなわち、分離相中に残る）。特定の実施形態において、混合中、強化材料は、約２０マイクロメートル未満、一般に約１０マイクロメートル未満の平均径を有する実質的に球状の粒子の形をとる。
【００５７】
好ましい実施形態において、強化材料は、接着剤組成物中で実質的に連続の繊維として存在する。詳しくは、本発明の一つの態様によると、繊維は、感圧接着剤マトリックスの機械方向に少なくとも約０．５センチメートル、好ましくは約２〜約５センチメートル、より好ましくは約８センチメートルにわたって破断されていない。本発明のもう一つの態様によると、実質的に連続の繊維は、一般には約０．０５マイクロメートル〜約５マイクロメートル、好ましくは約０．１マイクロメートル〜約１マイクロメートルの最大径を有する。本発明のもう一つの態様によると、実質的に連続の繊維のアスペクト比（すなわち、長さ対直径の比）は約１０００より大きい。
【００５８】
こうした好ましい強化感圧接着剤は、本明細書と同日付けで出願された発明の名称が「Ｐｒｅｓｓｕｒｅ  Ｓｅｎｓｉｔｉｖｅ  Ａｄｈｅｓｉｖｅｓ  ａｎｄ  Ｆｉｂｒｏｕｓ  Ｒｅｉｎｆｏｒｃｉｎｇ  Ｍａｔｅｒｉａｌ」である出願人が譲受人の同時係属米国特許出願第０９／７６４，４７８号にさらに記載されている。
【００５９】
裏地（バッキング）
裏地を作るために多様な材料を用いることが可能である。裏地は、引裂き性または非引裂き性、弾性または非弾性、伸張性または非伸張性、多孔質または非多孔質であることが可能である。裏地は、単層フィルムまたは多層フィルム、不織フィルム、多孔質フィルム、発泡体様フィルムおよび前述したものの組み合わせの形をとることが可能である。裏地は、例えば、充填剤入りフィルム（例えば、炭酸カルシウム充填ポリオレフィン）などの充填剤入り材料から調製することも可能である。
【００６０】
フィルム裏地は、例えば、押出技術、共押出技術、溶媒被覆技術、発泡成形技術および不織技術などの既知のいずれかのフィルム形成法によって製造することが可能である。裏地は、加工可能、好ましくは、タブを形成することが可能、または裏地にタブを取り付けさせることが可能であるのに十分な一体性を有する限り、様々な厚さを有することが可能であり、裏地の厚さは、好ましくは約１０マイクロメートル（すなわちミクロン）〜約２５０マイクロメートルの範囲である。
【００６１】
天然繊維または合成繊維あるいはそれらの混合物から製造されたウェブを用いることが可能である。織材料または不織材料を用いることができ、不織材料が殆どの用途のために好ましい。こうした不織ウェブを製造するために、溶融ブロー技術またはスパンボンド技術を用いることが可能である。不織ウェブは、Ｒａｎｄｏ  Ｗｅｂｂｅｒ（ニューヨーク州マセドンのＲａｎｄｏ  Ｃｏｒｐｏｒａｔｉｏｎ）エアレイ機またはカード機でも調製することが可能である。
【００６２】
裏地基板が貼合せ体の形をとる場合、接着剤包帯製品などのための吸収剤層（例えば、ガーゼパッド）などの追加の構成層を用いることができよう。吸収剤層を用いる場合、吸収剤層は典型的には薄く、凝集性で、順応性であるとともに伸縮可能であり、物品の伸張除去性の特性を妨げない。但し、吸収剤層は伸張性であるか、または伸張性でないことが可能である。
【００６３】
貼合せ体内で、通気性で液体不透過性のフィルムであることが可能である一層以上の別の層が存在してもよい。典型的には、このフィルムは最外（すなわち、頂上）層である。フィルム材料の例には、ポリウレタン、ポリオレフィン、メタロセンポリオレフィン、ポリエステル、ポリアミド、ポリエーテルエステル、およびＳｈｅｌｌ  Ｃｈｅｍｉｃａｌ  Ｃｏ．から入手できるＫＲＡＴＯＮコポリマーなどのＡ−Ｂ−Ａブロックコポリマーが挙げられる。好ましくは、最外層は、外部環境から発生し得るような流体に実質的に不浸透性であり、しかしながら接着剤物品が通気性（典型的には、少なくとも、１日当たり約５００ｇ／ｍ２の水蒸気透過率（ＭＶＴＲ）を有する）であるように水蒸気の通過を可能にする。
【００６４】
裏地は、吸収性または非吸収性であってもよい繊維を任意に含むことが可能であり、典型的には、繊維は非吸水性である。本発明の裏地基板中で有用な繊維構造は、多層構成、被覆構成、および固体均質構成を含むことが可能である。適する多層繊維は、好ましくは、ポリオレフィン、ポリエステル、ポリアミドおよびポリウレタンから選択された一種以上のポリマーを含むコアと外層とを有することが可能である。適する被覆繊維は、好ましくは、ポリマーに共有結合されたか、埋め込まれたか、または接着された被膜と合せてこれらのポリマーから製造されたコアを有する。均質繊維は、好ましくは、上に記載されたポリマーのいずれからも製造される。こうした繊維は、既知のウィービング技術、ニッティング技術または不織技術を用いて裏地になることが可能である。こうした適する裏地は、例えば米国特許第５，６１３，９４２号（Ｌｕｃａｓｔら）において開示されている。
【００６５】
好ましい実施形態において、裏地は、米国特許第６，１０７，２１９号（Ｊｏｓｅｐｈら）に記載されているように、少なくとも一つの感圧接着剤領域または層および少なくとも一つの非感圧接着剤領域または層を有する凝集性多成分繊維から作られる。もう一つの好ましい実施形態において、裏地は、テキサス州アービングのＫｉｍｂｅｒｌｙ  Ｃｌａｒｋから入手できる溶融ブローポリプロピレンウェブである。
【００６６】
典型的には、不織テープ裏地を構成する繊維は、凝集性通気性繊維質不織テープ裏地の形で互いに密に絡み合っている。適する不織テープ裏地は、例えば、Ｗｅｎｔｅ，Ｖａｎ  Ａ．，「Ｓｕｐｅｒｆｉｎｅ  Ｔｈｅｒｍｏｐｌａｓｔｉｃ  Ｆｉｂｅｒｓ」，Ｉｎｄｕｓｔｒｉａｌ  Ｅｎｇｉｎｅｅｒｉｎｇ  Ｃｈｅｍｉｓｔｒｙ，Ｖｏｌ．４８，ｐａｇｅｓ１３４２−１３４６、Ｗｅｎｔｅ，Ｖａｎ  Ａ．ら、「Ｍａｎｕｆａｃｔｕｒｅ  ｏｆ  Ｓｕｐｅｒｆｉｎｅ  Ｏｒｇａｎｉｃ  Ｆｉｂｅｒｓ」，Ｒｅｐｏｒｔ  Ｎｏ．４３６４  ｏｆ  ｔｈｅ  Ｎａｖａｌ  Ｒｅｓｅａｒｃｈ  Ｌａｂｏｒａｔｏｒｉｅｓ，Ｐｕｂｌｉｓｈｅｄ  Ｍａｙ  ２５，１９５４および米国特許第３，８４９，２４１号（Ｂｕｔｉｎら）、第３，８２５，３７９号（Ｌｏｈｋａｍｐら）およびその他において論じられた装置を用いて溶融ブロー微小繊維ウェブとして形成されることが可能である。これらの微小繊維は溶融ブロー繊維またはブロー微小繊維（ＢＭＦ）と呼ばれ、一般に実質的に連続であり、ある程度、繊維が同伴する乱流空気ストリームのゆえに微小繊維が絡み合うことにより、出口ダイオリフィスと収集表面との間で凝集性ウェブになる。繊維を形成した直後に繊維をウェブの形で集めるスパンボンドプロセスなどの従来の他の溶融紡糸型プロセスも本発明不織テープ裏地を作るために用いることが可能である。一般に、繊維は、溶融紡糸型プロセスによって作られた時、直径１００マイクロメートル以下、好ましくは５０マイクロメートル以下である。多成分繊維は、溶融ブロープロセスによって作られる場合、米国特許第５，１７６，９５２号（Ｊｏｓｅｐｈら）、同第５，２３２，７７０号（Ｊｏｓｅｐｈ）、同第５，２３８，７３３号（Ｊｏｓｅｐｈら）、同第５，２５８，２２０号（Ｊｏｓｅｐｈ）または同第５，２４８，４５５号（Ｊｏｓｅｐｈら）に記載されているように製造することが可能である。多成分繊維は、米国特許第５，６９５，８６８号（ＭｃＣｏｒｍａｃｈ）、同第５，３３６，５５２号（Ｓｔｒａｃｋら）、同第５，５４５，４６４号（Ｓｔｏｋｅｓ）、同第５，３８２，４００号、同第５，５１２，３５８号（Ｓｈａｗｙｅｒら）または同第５，４９８，４６３号（ＭｃＤｏｗａｌｌら）で開示されているようなスパンボンドプロセスによっても製造することが可能である。
【００６７】
伸張除去性物品を伸張除去性接着剤なしに調製できる本発明の好ましい実施形態において、裏地は、米国特許第５，６２９，０７９号（Ｂａｔｔｌｅｓら）において開示されているように弾性不織ウェブである。これらの弾性不織ウェブは、微細ランダム配向繊維を製造するダイを通して熱可塑性エラストマーを押し出すことにより作られたブロー微小繊維を含む。ウェブの幾つかの異なる構造は本発明のこの実施形態で用いるために適する。多層ブロー微小繊維において、弾性不織ウェブは、低弾性率材料またはゴム弾性材料の層および熱接着性材料の隣接層を有する縦方向層状溶融ブロー微小繊維を含む。混じり合ったブロー微小繊維において、弾性不織ウェブは、溶融ブロー微小繊維の少なくとも２種の異なる型を含む。第１の微小繊維は低弾性率材料またはゴム弾性材料を含み、第２の微小繊維は熱接着性材料を含む。撚り合わされたステープルファイバを有するブロー微小繊維ウェブにおいて、ゴム弾性不織布ウェブは、ゴム弾性ブロー微小繊維およびより大きい径のステープルファイバを用いて製造される。得られたウェブのゴム弾性微小繊維およびステープルファイバは、一般に、無秩序に混ぜ合わされ撚り合わされている。すべての三つの実施形態は、本発明の伸張除去性物品において、特に接着剤が必ずしも伸張除去性でない実施形態において用いることが可能である。
【００６８】
本発明の接着剤物品の裏地のために適する材料の代表的な例には、高密度ポリエチレン、低密度ポリエチレン、線状低密度ポリエチレンおよび線状超低密度ポリエチレンを含むポリエチレン、ポリプロピレンおよびポリブチレンなどのポリオレフィン、可塑化と非可塑化の両方のポリ塩化ビニルおよびポリ酢酸ビニルなどのビニルコポリマー、エチレン／メタクリレートコポリマー、エチレン／酢酸ビニルコポリマー、アクリロニトリル−ブタジエン−スチレンコポリマーおよびエチレン／プロピレンコポリマーなどのオレフィン系コポリマー、アクリルポリマーおよびコポリマー、ポリカプロラクトンならびに前述したものの組み合わせが挙げられる。いかなるプラスチック材料の混合物またはブレンドあるいはプラスチック材料とポリプロピレン／ポリエチレン、ポリウレタン／ポリオレフィン、ポリウレタン／ポリカーボネート、ポリウレタン／ポリエステルなどのゴム弾性材料の混合物またはブレンドも用いることが可能である。さらに、紙および金属さえも含む引裂き性裏地または紙および金属さえも含む穿孔付き引裂き性裏地のために、いかなる非伸張性材料も用いることが可能である。裏地のために好ましい材料には、溶融ブロー繊維の形をとったポリウレタン、ポリプロピレン、エチレン酢酸ビニルまたはそれらの組み合わせ（例えば、ブレンド、混合物など）が挙げられる。フィルム裏地のために好ましい材料には、ポリカーボネートおよびエチレン／酢酸ビニルのコポリマーおよび線状低密度ポリエチレンが挙げられる。
【００６９】
裏地は、多孔性を提供するために、または接着剤物品の除去または離層を助けるために穿孔または孔を有することが可能である。これらの穿孔は、種々の形状（例えば、円形、矩形、卵形）およびサイズをとってよく、接着剤物品を除去する時の所望の破断点に応じて種々の所定位置に位置してもよい。例えば、穿孔は、ガーゼパッドを引っ張ると裏地を破断させ、伸張によって物品の残りを除去するためにパッド／裏地／接着剤がタブとして機能するように中心に位置したガーゼパッド付近で裏地中に位置することが可能である。こうした穿孔は周知の技術を用いて行うことが可能である。穿孔は、物品を伸張するまで部分的にまたは完全に封入し、閉じ込め、または隠すことが可能である。穿孔は、典型的には、接着剤が伸びきるのを可能にせず、接着剤が配置されている反対面に粘着性を付与しないサイズの穿孔である。好ましくは、穿孔の直径は、少なくとも約０．００２５センチメートル（ｃｍ）、より好ましくは少なくとも約０．０１ｃｍ、最も好ましくは少なくとも約０．０２ｃｍである。好ましくは、穿孔の直径は約０．０４ｃｍ以下である。
【００７０】
図１〜３を参照すると、本発明の接着剤構造（例えば、テープ）１０は、接着剤構造の少なくとも一つの主表面上で保持する裏地１４、好ましくは伸張除去性である感圧接着剤層１２を含む。図１に示したように、テープ１０は基板１６に接着され、例えば、創傷包帯の形をとった任意のガーゼパッド１８を含む。図１に示したように、裏地は線１９に沿って任意に穿孔される。必要ならば、本明細書に記載されているこの実施形態および他の実施形態において、パッド１８上の接着剤および／または裏地は必ずしも伸張性である必要はない。ガーゼパッドも伸張性であっても、または伸張性でなくてもよい。
【００７１】
図２に示したように、除去中、テープ１０は基板１６の表面に実質的に平行に伸張され、接着剤層１２は基板１６から長くなり伸張剥離し、裏地１４の少なくとも一部から離層する。接着剤構造が裏地１４中に穿孔１９を含む場合、有孔裏地は裂け（すなわち、破断し）得る。（図２に示されていない）。
【００７２】
図３に示したように、裏地１４がパッド１８付近に（裏地１４中の破断点２０で前に所在した）穿孔を有する場合、裏地１４は、以下により詳細に論じるようなタブも含み得るパッド１８を包含するテープ１０の領域上で線Ｆの方向に沿って引張力を加えることにより、構造を伸張するとパッド１８の両側で破断し得る（簡単にするために、裏地１４からの接着剤１２の離層は破断点２０以外には図示していない）。こうした構造の別の実施形態は、必ずしも穿孔を有する必要はないであろうが、同じように除去され得る。
【００７３】
必要ならば、画像は構造の接着剤部分上に置くことが可能であり、裏地を破断し伸張すると画像は可視にされる。
【００７４】
タブ
本発明の裏地は、接着剤物品（例えば、テープまたは創傷包帯）の除去を容易にするためにグリップレッジ、フォールド、ループおよび他の器具の形をしたタブまたはハンドルを装着することが可能である。こうしたタブの使用は、除去の前に表面から接着剤物品の端または中心を（例えば、指の爪を用いて）曲げる必要性を不要にする上で有利な場合がある。好ましくは、こうしたタブは、裏地の中心部分（すなわち、裏地の長さの中心８０％）に、より好ましくはパッドが存在するならパッド領域上に位置する。
【００７５】
タブは様々な形状およびサイズをとることが可能である。タブは、環境目的を妨げない薄い高度に可撓性のフィルムから製造することが可能である。タブは、裏地の幅を横切って被着された接着剤の棒の下に薄いフィルムのリボンまたは糸を固定することにより製造してもよい。タブは、接着剤の被着前または被着後に行われ得る製造中に、単に裏地に折り重なりを作製するなどにより裏地の他の部分から形成してもよい。接着剤を裏地に被着させた後にタブを作る場合、タブは接着剤の一部を含むことが可能である。あるいは、裏地は、重なり合う両端を任意に有する二片であって、各片が非接着剤部分、すなわち、露出接着剤のない部分を有する二片の形をとることが可能である。これらの両端は接着剤がないことが可能であり、両端で接着剤を線状に覆う片を有することが可能である。
【００７６】
中心に位置した好ましいタブは、除去中に除去の痛みを緩和することが可能であり、傷ついた面への傷害を注意深く避けさせ得るので創傷包帯の除去のために特に有利である。こうしたタブは、好ましくは、接着剤物品が取り付けられている基板および表面に直角（すなわち垂直）に至るまで約４５度で引っ張られる。但し、表面が硬質でない（例えば、皮膚）場合、この角度は殆どゼロに下げてもよい（すなわち、実質的に接着剤層の平面において）。従って、創傷包帯のガーゼパッドは、例えば、最初に傷の繊細な中心面を取り除くことが可能であり、典型的には、傷上の擦過を防ぐことが可能である。さらに、包帯を剥離することから生じる軽い圧力は傷封鎖を保持するように作用する。有利には、通例の包帯除去の傷に及ぼす引裂き作用は典型的には避けられる。タブを用いる物品および除去方法は、創傷包帯の接着剤テープ「ウィング」の一端に食い込んだり、一端から他端まで剥ぎ取ったりすることを防ぐので有利である。指の爪が毛または皮膚に食い込んだり、引き剥がし作業中に包帯接着剤への毛のくっつきからの引裂きおよび傷の両端での引裂きから、通常痛みは生じる。
【００７７】
不快で恐らく敗血性であるか、またはウイルスを含有している創傷浸出液は、好ましくは、最後には包帯が幅方向に二つ折りにされることになり且つ最後には包帯が内部で浸出液と合せて接着されることになる除去の締め付け作用によって封じ込められたり、視線から隠されたりすることが可能である。この除去動作は片手で行うことが可能である。この方法は、迅速で、清潔で、穏やかで、一般に無痛で、従って、幼児および老人のために特に適合する。
【００７８】
タブ（すなわちハンドル）は、好ましくは、例えばスナッギングまたはピッキングが接着剤物品を早期に除去しないように、そして、本発明の利点を得るためにどの方向に引っ張るかをタブが示すように設計される。好ましくは、タブは、永久的に一面内に、そして一時的に一つ以上の他面内に固定されるか、または製造中に包帯の他の部品からその場（ｉｎ  ｓｉｔｕ）で製造される。タブの部品の一時的固定は、スナッギングおよびフッキングを防ぐためである。タブは、タブの所在を示すために着色してもよく、無痛除去の利点を得るために引っ張る方向を示す矢印を印刷してもよい。さらに、方向は、医療物品を含む包装紙または箱上に示され得る。
【００７９】
用途に応じて、接着剤物品のタブを有利な除去のために異なる位置に置くことが可能である。例えば、一つの好ましい実施形態において、医療物品は、前腕の上などの比較的柔軟な皮膚への接着のために設計される。この実施形態において、タブの取り付け点は、好ましくは、一般に中心ガーゼパッドに対称的に広がり、包帯の長さ方向に中心を置かれる。もう一つの好ましい実施形態において、医療物品は、手のひら上のように比較的張り詰めている皮膚への接着のために設計される。この実施形態において、タブの取り付け点は、好ましくはパッドの幅を横切った中心に置かれるが、物品の長さを基準として中心を外して置かれる（但し依然として接着剤物品の中心部分内である）。
【００８０】
図４〜９を参照すると、裏地（例えば、ジョージア州ゲインスビルのＰｏｌｙｍｅｒ  Ｇｒｏｕｐ，Ｉｎｃ．製のＰＧＩ６０１２Ｃｏｍｆｏｒｔ  Ｓｉｌｋ  Ｆｉｌｍ）、接着剤層（例えば、「実施例節」に記載されている接着剤Ａ）および中心ガーゼパッド材料（例えば、デラウェア州ミドルタウンのＡｐｐｌｉｅｄ  Ｅｘｔｒｕｓｉｏｎ  Ｔｅｃｈｎｏｌｏｇｉｅｓから市販されているＰ５３０Ｓ  ＤＥＬＮＥＴと両側で貼合された１０８グラム／平方メートル吸収剤レーヨンノンウーブンの約１．３ｃｍ  ×  ２．５ｃｍのパッド）を含む創傷包帯（例えば、約１．９ｃｍ  ×  ７．６ｃｍ）の種々の好ましい実施形態を示している。各実施形態は異なるタブ構成を実証している。
【００８１】
図４を参照すると、好ましい創傷包帯の裏地４０は、裏地４０の反対側に位置するガーゼパッド４２（破線で示されている）およびタブ４４を伴って示されている。タブ４４は、裏地の一方側から他方側に狭い寸法（すなわち幅）を横切って好ましくは達する接着剤４６（例えばエポキシ）のビードを伴って、パッド４２とは反対側の表面で裏地４０に固定された紐、糸またはポリマーリボンフィルム（例えば、シルケット縫糸）であり得る。糸状タブ４４は、裏地４０の長さに沿った中心に取り付けられて示されている。あるいは、糸状タブ４４は、必要ならば、裏地４０の長さに沿った中心を外して取り付けることが可能である。
【００８２】
図５を参照すると、タブ５４は、「Ｔ」に似た形状の薄いポリエステルフィルムまたは他のフィルムから製造することができ、「Ｔ」の下にある接着剤または「Ｔ」の頂上を覆った接着剤を伴って、裏地５０の幅を横切って固定されることが可能である。図５で示したＴは、０．５ミル（１２．５マイクロメートル）のポリエステルフィルム製であり、１３ｍｍのＴの距離横切り部分５５（またはクロスバー）を有し、腕の幅はそれぞれ２ｍｍである。Ｔの部分５５は、パッドの長さ寸法で概略的に中心に置かれ、接着剤（例えば、ミネソタ州セントポールの３Ｍ  Ｃｏｍｐａｎｙから商品名ＳＵＰＥＲ  ＳＴＲＥＮＧＴＨ  ＡＤＨＥＳＩＶＥで市販されている接着剤）で裏地５０に接着されて、永久接着を形成させている。あるいは、Ｔの部分５５は、必要ならば、裏地５０の長さに沿った中心を外して取り付け得る。Ｔの部分５６の長さは様々であるが、把持を容易にするために好ましくは少なくとも約７ｍｍであり、接着剤（例えば、３Ｍ  Ｃｏｍｐａｎｙから商品名ＳＣＯＴＣＨ  ＲＥＳＴＩＣＫＡＢＬＥ  ＡＤＨＥＳＩＶＥグルースチックで市販されている接着剤）で裏地５０に一時的に定着されて、非永久的接着を形成させている。
【００８３】
図６を参照すると、タブ６４は、開放端が長さに沿って中程の裏地６０に固定されている材料（例えば、糸）のハーフループ（矩形または円形）であり、得られたループが下にあるガーゼパッド６２に対称に広がるようになっている。あるいは、ハーフループ形状のタブ６４は、必要ならば、裏地６０の長さに沿って中心から外して取り付けることが可能である。この実施形態において、タブ６４の材料は糸であり、（破線６３によって示したように）糸が傷に触れないような方式でガーゼパッド６２と裏地６０との間で（例えば、３Ｍ  ＳＵＰＥＲ  ＳＴＲＥＮＧＴＨ  ＡＤＨＥＳＩＶＥを用いて）裏地に永久的に接着させることが可能である。ハーフループ形状のタブ６４は、接着剤物品を除去しようとするまで（例えば、ＳＣＯＴＣＨ  ＲＥＳＴＩＣＫＡＢＬＥ  ＡＤＨＥＳＩＶＥグルースチックを用いて）裏地６０に一時的に接着させることが可能である。パッドと裏地との間でこれらのループ形状のタブを通すと、脆い裏地と接着剤を用いる時に荷重の分配を助けることができよう。こうしたパッドは、包帯の下から創傷浸出液を逃がすためにこの方式を用いる時、接着剤が完全に染み込む場合がある。
【００８４】
図７を参照すると、タブ７４は、材料（例えば、０．５ミル（１２．５マイクロメートル）ポリエステルフィルム）の矩形または円形ハーフループであり、その開放端は、得られたループが下にあるガーゼパッド７２に広がるが、パッド７２の一端に位置するように幅を横切って裏地７０に固定される。タブ７４の両端７３（黒塗り）は、（例えば、３Ｍ  ＳＵＰＥＲ  ＳＴＲＥＮＧＴＨ  ＡＤＨＥＳＩＶＥを用いて）裏地７０に永久的に接着され、接着剤物品を除去しようとするまで残りは（例えば、ＳＣＯＴＣＨ  ＲＥＳＴＩＣＫＡＢＬＥ  ＡＤＨＥＳＩＶＥスルースチックを用いて）裏地７０に一時的に接着させることが可能である。
【００８５】
図８を参照すると、タブ８４は、下にあるガーゼパッド８２を囲む矩形状のフィルム（例えば、０．５ミル（１２．５マイクロメートル）ポリエステルフィルム）である。タブ８４は、（例えば、３Ｍ  ＳＵＰＥＲ  ＳＴＲＥＮＧＴＨ  ＡＤＨＥＳＩＶＥを用いて）一端８３（黒塗り）に沿って永久的に接着され、従って、矩形状のタブ８４の一方部は裏地にくっつく一方で、他方部分は持ち上がる。タブは、例えば、半月状のタブを形成するために裏地カットの一部であることができ、容易に指の爪で持ち上げることが可能であろう。
【００８６】
図９を参照すると、タブ９４は、接着剤の被着の前か後のいずれかに、製造中に裏地の折り重なりを作ることにより実施できるように裏地９０から形成される断面で示されている。この実施形態において、折り重なりは、接着剤９８を被着させた後に作られ、よってタブ９４内に接着剤があるという結果となる。
【００８７】
図１０および１１は、「実施例セクション」中の実施例１Ｃに記載されているようなテープ構造から製造された二種の創傷包帯構造を示している。中心パッド１０６材料は、デラウェア州ミドルタウンのＡｐｐｌｉｅｄ  Ｅｘｔｒｕｓｉｏｎ  Ｔｅｃｈｎｏｌｏｇｉｅｓから市販されているＰ５３０Ｓ  ＤＥＬＮＥＴを用いて両側で貼合された１０８ｇ／平方メートルの吸収性レーヨンノンウーブンである。タブ１０２および１０３は、ミネソタ州セントポールの３Ｍ  ＣｏｍｐａｎｙからＰＲＯＰＯＲＥ  ＫＮ９４００フィルムとして市販されている幅３ｍｍの配向ポリプロピレンフィルムである。
【００８８】
図１０および１１において、裏地は、ガーゼパッド１０６（図１０に示したもの）上で互いに重なり得るか、ガーゼパッド１０６（図１１に示したもの）上で互いに重なりえない、タブ１０２および１０３の形をとった非接着剤部分を有する端付きの二つの接着剤被覆片１００および１０１の形をとることが可能である。各端は、それぞれの裏地片１００および１０１のためのタブ１０２および１０３を形成する。例えば、図１０に示した実施形態を参照すると、物品を除去するために、タブ１０２は、約１０度の角度で最初に外側に引っ張られ（すなわち、タブ１０３から離れる）、よって接着剤はパッド１０６上で裏地片１０１から剥離することが可能となる一方で、裏地片１００は皮膚から除去される。裏地片１００の除去後に、パッド１０６は、除去された裏地片１００の面に向けた方向に伸張させることにより裏地片１０１の除去のためのハンドルを作るために下に折り曲げることが可能である。あるいは、タブ１０３は、パッド１０６を折り曲げる代わりに把持することが可能である。
【００８９】
タブの形態のこれらの説明は、接着剤物品の中心部分で引っ張り上げるために他のタブ構造を用いることができるので完全であることを意図していない。
【００９０】
上述した好ましい創傷包帯の幾つかに関して、伸張性ガーゼパッドを用いることが有用である。伸張性ガーゼパッドは、非伸張性パッドよりも良く変形性テープ構造に接着したままであり、伸張除去挙動は、伸張性パッドを用いる時に包帯の一接着剤ウィングから他に伝達される。これは、包帯の幅の大きな部分を占める島状パッドを用いる時に特に当てはまる。
【００９１】
吸収剤粒子および他の添加剤
本発明の接着剤物品の湿り皮膚粘着力特性は、本明細書で一般に粒子状物質または粒子と呼ぶ繊維を含む典型的には粉末またはより大きな粒子の形をとった吸収剤粒子状物質によって提供することが可能である。粒子は、例えば、丸、フレーク様、長いかまたは不規則など、所望のいかなる形状の粒子であることも可能である。粒子状物質は、裏地基板全体を通して均一に分配することが可能であるか、または裏地のいずれかの主表面上に被覆することが可能である。所望レベルの湿り皮膚粘着力を提供するのに十分な量の吸収剤粒子状物質は裏地基板中または裏地基板上に存在する。
【００９２】
粒子状物質は、十分な湿り皮膚粘着力、好ましくは少なくとも約２０ｇ／２．５ｃｍ（０．０８Ｎ／ｃｍ）を有する物品を提供するのに十分に吸水性である。好ましくは、粒子状物質は高吸収性である。適する高吸収性粒子は、自重の少なくとも約５０倍の水を吸収することができるポリマーから製造される。適する高吸収性粒子状物質は、カルボキシメチルセルロースおよびそのナトリウム塩ならびにカリウム塩、ヒドロキシメチルセルロース、ヒドロキシエチルセルロース、ポリ（アクリルアミド）、ポリ（アクリル酸）およびそのナトリウム塩ならびにカリウム塩、アルギン酸塩、およびアクリレートとアクリルアミドの澱粉グラフトコポリマーなどの澱粉グラフトコポリマーおよびそれらの塩から調製することが可能である。こうした材料の例は、米国特許第５，０６４，６５３号（Ｓｅｓｓｉｏｎｓら）において開示されている。高吸収性粒子が好ましいけれども、ゼラチン、多糖、ペクチン、グアールガム、キサンガムおよびカラヤガムを含むガムなどの他の吸収剤粒子を必要ならば用いることが可能である。
【００９３】
裏地および／または接着剤に含めることができる他の添加剤の例には、粒子状形態をとることが可能であるか、またはカプセル化剤に組み込むことが可能である活性炭などの臭気吸収剤、グルコン酸クロルヘキシジンなどの薬剤、生活性薬剤および化粧薬剤などが挙げられる。
【００９４】
接着剤および／または裏地は、画像（例えば、テキストまたは写真）の形をとった染料系インキまたは顔料系インキも含むことが可能である。好ましくは、接着剤層は、除去および離層すると可視になる画像を含む。画像は、インクジェット印刷、電子写真、スクリーン印刷などの様々な従来の技術を用いて被着させることが可能である。
【００９５】
実施例
特定の材料および量を含む以下の実施例で例示される本発明の目的、特徴および利点は、本発明を不当に限定すると解釈されるべきではない。すべての材料は、特に明記しない限りまたは明らかでない限り市販されている。実施例におけるすべての部、百分率、比などは特に断りがない限り重量による。
【００９６】
用語解説
接着剤
接着剤Ａ
本明細書と同日付けで出願された発明の名称が「Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ」である出願人が譲受人の同時係属米国特許出願第０９／７６４，４７８号の実施例２０に記載されているように調製された繊維含有ポリアクリレート感圧接着剤（ＰＳＡ）（厚さ５ミル（０．１３ｍｍ））。
接着剤Ｂ
５０重量％のＫＲＡＴＯＮ１１０７（テキサス州ヒューストンのＳｈｅｌｌ  Ｃｈｅｍｉｃａｌ  Ｃｏ．製のスチレン−イソプレンコポリマー熱可塑性エラストマー）と５０重量％のＥＳＣＯＲＥＺ１３１０粘着性付与剤（テキサス州ヒューストンのＥｘｘｏｎ  Ｃｈｅｍｉｃａｌ  Ｃｏ．製の脂肪族樹脂）を含む粘着性付与剤入りＫＲＡＴＯＮ  ＰＳＡ。標準剥離ライナー上で厚さ８ミル（０．２ｍｍ）でホットメルト被覆される。
接着剤Ｃ
国際特許公報ＷＯ９６／２５４６９（Ｈｙｄｅら）の実施例１に記載されているように調製されたイソオクチルアクリレート／アクリル酸ＰＳＡとＫＲＡＴＯＮ  Ｄ１１０７Ｐ（スチレン−イソプレン−スチレンブロックコポリマー）のＰＳＡブレンド（７５／２５）。ＰＳＡは０．１２ｍｍの厚さに押し出した。
接着剤Ｄ
米国特許第６，０４５，８９５号（Ｈｙｄｅら）の実施例１１に記載されているように交互ＡＢＡＢＡ．．．（ＡはアクリルＰＳＡであり、Ｂは親水性ポリウレタンである）の６１層から製造された多層共押出ＰＳＡ材料。このＰＳＡ材料の厚さ０．０６ｍｍの二層の押出層は接着剤Ｄ（厚さ０．１２ｍｍ）を提供するために互いに貼合せた。
接着剤Ｅ
米国特許第６，０４５，８９５号（Ｈｙｄｅら）の実施例１２に記載されているように交互ＡＢＡＢＡ．．．（ＡはアクリルＰＳＡであり、Ｂはポリエーテルブロックアミドである）の６１層から製造された多層共押出ＰＳＡ材料。このＰＳＡ材料の厚さ０．０６ｍｍの二層の押出層は接着剤Ｅ（厚さ０．１２ｍｍ）を提供するために互いに貼合せた。
接着剤Ｆ
本明細書と同日付けで出願された発明の名称が「Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ」である出願人が譲受人の同時係属米国特許出願第０９／７６４，４７８号の実施例２８に記載されているように調製された繊維含有ポリアクリレート感圧接着剤。
裏地
ポリウレタン
米国特許第６，１０７，２１９号（Ｊｏｓｅｐｈら）における裏地サンプル１６のために記載されているように調製された、ブレンドされたポリエチレンとＫＲＡＴＯＮ  ＰＳＡの中心層およびポリウレタンの外層を有する三層高分子繊維を含む溶融ブロー不織繊維質ウェブ。典型的には、弾性非引裂き性裏地を表す。
紙
Ｈａｍｍｅｒｍｉｌｌ  Ｌａｓｅｒｐｒｉｎｔ紙（厚さ０．１１ｍｍ、製品番号００４６０−４、テネシー州メンフィスのＩｎｔｅｒｎａｔｉｏｎａｌ  Ｐａｐｅｒ）。典型的には、非伸張性引裂き性裏地を表す。
ポリエチレン
溶融ブロー不織ポリエチレン（厚さ０．０４ｍｍ、スタイル番号ＴＭ０７−２７−９８−０２、ニュージャージー州ヴァインランドのＴｒａｎｓ  Ｗｅｂ  ＬＬＣ）。典型的には、伸張性引裂き性裏地を表す。
ポリプロピレン
溶融ブロー不織ポリプロピレン（坪量２０ｇ／ｍ２、テキサス州アービングのＫｉｍｂｅｒｌｅｙ−Ｃｌａｒｋ）。典型的には、非伸張性引裂き性裏地を表す。
フィルム
６０％のエチレン／酢酸ビニルコポリマー、３５％の線状低密度ポリエチレン、５％の安定剤および他の添加剤を含むポリマーフィルム（ＰＧＩ製品番号６０１２、ジョージア州ゲインスビルのＰｏｌｙｍｅｒ  Ｇｒｏｕｐ，Ｉｎｃ．）。フィルムは１．１５ｏｚ／ｙｄ２の坪量を有し、５ミル（０．１３ｍｍ）の厚さであり、卵状の孔を有していた（最大寸法において幅約０．２ｍｍ×長さ０．３ｍｍ）。卵状の孔の長さ寸法はフィルムの機械方向に平行に向いている。フィルムは食い違い線の模様で配列された約５３０孔／ｍ２を有していた。フィルムの片側は「平滑」であった（平滑性のために微細エッチングされ、エンボスされている）。他方側は「粗」であった（孔を形成することから押し出された材料を有していた側）。
【００９７】
試験プロトコル
テープ除去法
サンプルの長さ約１ｃｍをプレートの端を超えて伸ばして、貼合せ裏地／接着剤構造を有するテープサンプルを鏡面仕上げスチールプレート上に親指圧で接着させた。サンプルの伸びすぎた部分を指で把持し、約１５２ｃｍ／分の速度で接着剤−裏地界面の平面で伸張させた。伸張すると、接着剤はプレート表面から剥離した。テープ構造は、伸張によってスチールプレートから除去されたサンプルの面積にわたって、裏地の面積の少なくとも５０％が伸張除去中に接着剤から分離したか否かを決定するために目視で検査した。これらの実施例において、テープサンプルは、裏地層面積の少なくとも５０％が接着剤層から分離した場合、離層したとみなした（裏地の面積は、伸張除去プロセス中に変化し得る。離層が少なくとも５０％の範囲で起きたか否かを決定する際に裏地の新しい面積を考慮した）。
【００９８】
実施例１Ａ〜６Ｃおよび比較例１
伸張除去性救急包帯
裏地の８．５ｃｍ×１２．５ｃｍシートを接着剤の８．５ｃｍ×１２．５ｃｍシートに貼合せることによって救急包帯（ＦＡＤ）材料を製造した。すべての場合、接着剤および裏地は、室温（約２３℃）、７０℃または１００℃のいずれかで５秒にわたって１０００−ｌｂ（４４５０Ｎ）の力によりＣａｒｖｅｒ  Ｌａｂｏｒａｔｏｒｙ  Ｐｒｅｓｓ，Ｍｏｄｅｌ  Ｃ（ウィスコンシン州メノモニーフォールズのＳｔｅｒｌｉｎｇ，Ｉｎｃ．の子会社Ｆｒｅｄ  Ｃａｒｖｅｒ  Ｉｎｃ．）を用いて貼合せた。用いた特定の裏地および接着剤（用語解説参照）を含む種々のＦＡＤ構造（実施例１Ａ〜６Ｃ）を表１に示している。
【００９９】
ポリウレタン不織裏地およびポリエチレン不織裏地が溶融ブロープロセス中に用いられた収集技術のため、片側では両方とも他方側よりも粗かったことが認められた（例えば、平滑コレクタで集められた不織ウェブはコレクタに面する側で「平滑」であり、ダイに面する側で「粗」である）。表１に示した実施例（１Ａ〜１Ｃ、２Ａ〜２Ｃ、５Ａ〜５Ｃおよび６Ａ〜６Ｃ）ごとに、ＦＡＤサンプルは、裏地の「粗」側と「平滑」側の両方に貼合せられた接着剤により製造した。評価結果の相違は、接着剤を裏地の「粗」側または「平滑」側に貼合せたかどうかによらなかった。
【０１００】
ポリアクリレート接着剤Ａを含んでいたＦＡＤ構造の場合（実施例１Ａ−１Ｃ、３Ａ−３Ｃおよび５Ａ−５Ｃ）、接着剤シートは、除去のために伸張させた時にＦＡＤを接着剤シートの機械方向に平行に伸張させるようなやり方で裏地に貼合せた。
【０１０１】
実施例１Ａ−１Ｃおよび２Ａ−２Ｃの場合、ポリウレタン裏地を貼合せ前に破断させた。
【０１０２】
比較例１（ＣＥ−１）は、０．２ｍｍの厚さでポリウレタン裏地上にＫＲＡＴＯＮ接着剤Ｂをホットメルト被覆することにより調製した。
【０１０３】
【表１】
2004519291.tif 000003
【０１０４】
貼合せＦＡＤ材料を１．２ｃｍ×４．０ｃｍのテープサンプルに切り出し、本明細書で前述した「テープ除去法」に従ってスチールプレートから伸張することにより除去中にテープサンプルの離層を評価した。ＦＡＤサンプルがプレートから伸張し除去した時に離層したか否かを表１に示している。
【０１０５】
ポリウレタン裏地により構成された実施例１Ａ−１Ｃおよび２Ａ−２Ｃの場合、テープサンプルの裏地層を各端で切断し、切断された裏地の一部と合せて接着剤層を伸張できるようにした。すべての他の実施例（３Ａ〜６Ｃ）の場合、裏地は、少なくともスチールプレートの端を超えて伸びる位置で伸張中に破断した。
【０１０６】
２３℃で貼合されたテープサンプルのすべて（１Ａ、２Ａ、３Ａ、４Ａ、５Ａおよび６Ａ）は、スチールプレートから伸張し除去した時に離層することが観察された。７０℃で貼合されたサンプルの一つ以外のすべて（１Ｂ、３Ｂ、４Ｂ、５Ｂおよび６Ｂ）は、伸張し除去した時に離層することが観察された。１００℃で貼合されたサンプルの一つ（３Ｃ）だけは、伸張し除去した時に離層することが観察された。比較例（ＣＥ−１）のテープサンプルは、スチールプレートから伸張し除去した時に離層しなかった。
【０１０７】
実施例７Ａ−７Ｂ
伸張除去性救急包帯
フィルム裏地の「平滑」側を接着剤に向き合わせてＫＲＡＴＯＮ接着剤Ｂの帯（０．６ｃｍ×５．１ｃｍ）に有孔ポリマーフィルム裏地（用語解説参照）の帯（０．６ｃｍ×５．１ｃｍ）を室温で親指圧を用いて貼合せることによりＦＡＤサンプル（実施例７Ａ）を製造した。フィルム裏地の「粗」側を接着剤に向き合わせた以外は同じやり方でもう一つのＦＤＡサンプル（実施例７Ｂ）を製造した。
【０１０８】
本明細書で前述した「テープ除去法」に従ってスチールプレートから伸張することにより除去中に貼合せＦＡＤサンプルの離層を評価した。実施例７Ｂのサンプルは、スチールプレートから伸張し除去した時に離層することが観察されたが、実施例７Ａのサンプルを伸張し除去した時に離層の証拠はなかった。
【０１０９】
実施例８
伸張除去性救急包帯
３．８ｃｍ離れた平行列の孔を提供するために、金属製ダイを用いてポリウレタン裏地（用語解説参照）を穿孔した。孔の形状は矩形（１．７５ｍｍ×０．０７ｍｍ）であり、一列内の孔間の間隔は０．７ｍｍであった。ポリウレタン裏地は、溶融ブロープロセス中に用いられた収集技術のために一方側が他方側より粗であった。
【０１１０】
裏地の「粗」側を接着剤に向き合わせ、孔の列をサンプルＡの長軸に垂直にして、ＫＲＡＴＯＮ接着剤Ｂの帯（２．５４ｃｍ×７．６ｃｍ）に有孔ポリウレタン裏地の帯（２．５４ｃｍ×７．６ｃｍ）を室温で親指圧を用いて貼合せることによりＦＡＤサンプルを製造した。１．８ｃｍ×２．５ｃｍのガーゼパッドをサンプルの中心で接着剤層に取り付け、列がサンプルの各端から６ｍｍで始まるように孔を前もって切断した。
【０１１１】
被験者の前腕に指圧を用いてサンプルを接着させ、１０分待ち、その後前腕の平面に約９０度の角度でガーゼパッドを引き上げ伸張することによって除去することにより、除去中にＦＡＤサンプルの離層を評価した。前腕の皮膚および毛から痛みなしで裏地を伸張しサンプルを除去するのにごく僅かの力しか要さなかった。伸張および除去中に、裏地は、破断し接着剤層から離層することが観察された。
【０１１２】
実施例９
伸張除去性救急包帯
６．３５ｃｍ離れた平行列の孔を提供するために、金属製ダイを用いて紙裏地（用語解説参照）を穿孔した。孔の形状は矩形（１．７５ｍｍ×０．０７ｍｍ）であり、孔の長い側は列の方向に向き、一列内の孔間の間隔は０．７ｍｍであった。
【０１１３】
接着剤の微小繊維および孔の列をサンプルＡの長軸に垂直にして、ポリアクリレート接着剤Ａの帯（２．５４ｃｍ×７．６ｃｍ）に有孔紙裏地の帯（２．５４ｃｍ×７．６ｃｍ）を室温で親指圧を用いて貼合せることによりＦＡＤサンプルを製造した。１．８ｃｍ×２．５ｃｍのガーゼパッドをサンプルの中心で接着剤層に取り付け、列がサンプルの各端から６ｍｍで始まるように孔を前もって切断した。
【０１１４】
被験者の前腕に指圧を用いてサンプルを接着させ、１０分待ち、その後前腕の平面に約３５度の角度でサンプルの一端を引っ張りサンプルを伸張することによって除去することにより、除去中にＦＡＤサンプルの離層を評価した。前腕の皮膚および毛から痛みなしで裏地を伸張しサンプルを除去するのにごく僅かの力しか要さなかった。伸張および除去中に、裏地は、破断し接着剤層から離層することが観察された。
【０１１５】
実施例１０Ａ−１０Ｂ
伸張除去性救急包帯
裏地の「粗」側を接着剤に向き合わせて（実施例１０Ａ）接着剤Ｃのシートにポリウレタン裏地のシートを室温で貼合せることによりＦＡＤサンプルを実施例１Ａに記載されているように製造した。裏地の「平滑」側を接着剤に向き合わせた（実施例１０Ｂ）以外は同じやり方でもう一つのＦＤＡサンプルを調製した。両方のサンプル１０Ａおよび１０Ｂに関して、実施例９の紙裏地について記載したように貼合せ前にポリウレタン裏地を穿孔した。
【０１１６】
本明細書で前述した「テープ除去法」に従ってスチールプレートから伸張することにより除去中に貼合せＦＡＤサンプルの離層を評価した。実施例１０Ａと１０Ｂの両方のサンプルは、スチールプレートから伸張し除去した時に離層することが観察された。
【０１１７】
被験者の前腕に指圧を用いて各サンプルを接着させ、１０分待ち、その後前腕の平面に約３５度の角度でサンプルの一端を引っ張りサンプルを伸張することにより除去することによっても、除去中にＦＡＤサンプルの離層を評価した。実施例１０Ａと１０Ｂの両方のサンプルについて、前腕の皮膚および毛から痛みなしで裏地を伸張しサンプルを除去するのにごく僅かの力しか要さなかった。伸張および除去中に、裏地は、破断し接着剤層から離層することが観察された。
【０１１８】
実施例１１
伸張除去性救急包帯
接着剤Ｃの代わりに接着剤Ｄを用いたことを除き、ＦＡＤサンプルを実施例１０Ａに記載されているように製造した。サンプルを評価し、実施例１０Ａに記載したのと同じ結果を得た。
【０１１９】
実施例１２
伸張除去性救急包帯
接着剤Ｃの代わりに接着剤Ｅを用いたことを除き、ＦＡＤサンプルを実施例１０Ａに記載されているように製造した。サンプルを評価し、実施例１０Ａに記載したのと同じ結果を得た。
【０１２０】
実施例１３
伸張除去性救急包帯
接着剤Ａの帯（２．５４ｃｍ×７．６ｃｍ）にポリプロピレン裏地（用語解説参照）の帯（２．５４ｃｍ×７．６ｃｍ）を室温で親指圧を用いて貼合せることによりＦＡＤサンプルを製造した。帯の最大長さに垂直に折り重なりを作るようなやり方で、接着剤／裏地貼合せ体の１．３ｃｍ片を帯の中央に集めた。１．８ｃｍ×２．５ｃｍのガーゼパッドをサンプルの中心で接着剤層に取り付けた。
【０１２１】
被験者の前腕に指圧を用いてサンプルを接着させ、１０分待ち、その後、ハンドルとしてＦＡＤ中の折り重なりを用いて前腕の平面に約９０度の角度でガーゼパッドを引き上げ伸張することによって除去することにより、除去中にＦＡＤサンプルの離層を評価した。前腕の皮膚および毛から痛みなしで裏地を伸張しサンプルを除去するのにごく僅かの力しか要さなかった。伸張および除去中に、裏地は、破断し接着剤層から離層することが観察された。
【０１２２】
実施例１４
伸張除去性救急包帯
ポリプロピレン裏地の代わりにポリウレタン裏地（用語解説参照）を用いたことを除き、中心折り重なりおよびガーゼパッドを有するＦＡＤサンプルを実施例１３に記載されているように製造した。サンプルを実施例１３に記載されているように評価した。伸張および除去中に、裏地は、接着剤層から離層することが観察された。
【０１２３】
実施例１５
伸張除去性救急包帯
接着剤Ａの代わりに接着剤Ｆを用いたことを除き、中心折り重なりおよびガーゼパッドを有するＦＡＤサンプルを実施例１３に記載されているように製造した。サンプルを評価し、実施例１３に記載したのと同じ結果を得た。
【０１２４】
本明細書に引用した特許、特許文献および刊行物の完全な開示は、各々が個々に援用された場合、本明細書に全体を参照して記載したものとする。本発明の種々の修正および変更は、本発明の範囲および精神から逸脱せずに当業者に明らかになるであろう。本明細書に記載されている例証的な実施形態および実施例によって本発明が不当に限定されることを意図していないことと、本発明の範囲が、規定する請求の範囲によってのみ限定されるべきであることを意図しつつ、こうした実施例および実施形態が単なる例として提示されていることとが理解されるべきである。
【図面の簡単な説明】
【図１】
任意に穿孔された裏地を含む、伸張されていない位置にある本発明の接着剤テープの断面の拡大側面図である。
【図２】
接着剤が伸張されており、基板から除去され始め裏地から離層し始めている接着剤テープの断面の拡大側面図である。
【図３】
裏地が破断しており、接着剤が伸張されており、基板と裏地の両方への保持を止め始めている、穿孔がガーゼパッド付近にある穿孔された裏地を含む本発明の救急包帯の断面の拡大側面図である。
【図４】
様々な種類のタブを有する本発明の接着剤物品の実施形態の模式図である。
【図５】
ある種類のタブを有する本発明の接着剤物品の実施形態の模式図である。
【図６】
ある種類のタブを有する本発明の接着剤物品の実施形態の模式図である。
【図７】
ある種類のタブを有する本発明の接着剤物品の実施形態の模式図である。
【図８】
ある種類のタブを有する本発明の接着剤物品の実施形態の模式図である。
【図９】
ある種類のタブを有する本発明の接着剤物品の実施形態の模式図である。
【図１０】
ある種類のタブを有する本発明の接着剤物品の実施形態の模式図である。
【図１１】
ある種類のタブを有する本発明の接着剤物品の実施形態の模式図である。
【国際公開パンフレット】
2004519291.tif 000004
2004519291.tif 000005
2004519291.tif 000006
2004519291.tif 000007
2004519291.tif 000008
2004519291.tif 000009
2004519291.tif 000010
2004519291.tif 000011
2004519291.tif 000012
2004519291.tif 000013
2004519291.tif 000014
2004519291.tif 000015
2004519291.tif 000016
2004519291.tif 000017
2004519291.tif 000018
2004519291.tif 000019
2004519291.tif 000020
2004519291.tif 000021
2004519291.tif 000022
2004519291.tif 000023
2004519291.tif 000024
2004519291.tif 000025
2004519291.tif 000026
2004519291.tif 000027
2004519291.tif 000028
2004519291.tif 000029
2004519291.tif 000030
2004519291.tif 000031
2004519291.tif 000032
2004519291.tif 000033
2004519291.tif 000034
2004519291.tif 000035
2004519291.tif 000036
2004519291.tif 000037
2004519291.tif 000038
2004519291.tif 000039
2004519291.tif 000040
2004519291.tif 000041
2004519291.tif 000042
2004519291.tif 000043
2004519291.tif 000044
2004519291.tif 000045
2004519291.tif 000046
2004519291.tif 000047
2004519291.tif 000048
2004519291.tif 000049
2004519291.tif 000050
2004519291.tif 000051
2004519291.tif 000052
2004519291.tif 000053
2004519291.tif 000054
2004519291.tif 000055
2004519291.tif 000056
2004519291.tif 000057
2004519291.tif 000058
【国際公開パンフレット（コレクトバージョン）】
2004519291.tif 000059
2004519291.tif 000060
【国際公開パンフレット（コレクトバージョン）】
2004519291.tif 000061
2004519291.tif 000062
【国際調査報告】
2004519291.tif 000063
2004519291.tif 000064
2004519291.tif 000065
2004519291.tif 000066
2004519291.tif 000067